(57)【要約】      （修正有）【課題】軽量で、強固であり、堅硬な筐体またはハウジングに対処する結晶性ガラスの提供。【解決手段】ガラス−セラミックは主結晶相としてβスポジュメンｓｓを示す。このガラス及びガラスセラミックは、モル％で、６２〜７５％のＳｉＯ２，１０.５〜１７％のＡｌ２Ｏ３，５〜１３％のＬｉ２Ｏ，０〜４％のＺｎＯ，０〜８％のＭｇＯ，２〜５％のＴｉＯ２，０〜４％のＢ２Ｏ３，０〜５％のＮａ２Ｏ，０〜４％のＫ２Ｏ，０〜２％のＺｒＯ２，０〜７％のＰ２Ｏ５，０〜０.３％のＦｅ２Ｏ３，０〜２％のＭｎＯｘ，及び０.０５〜０.２０％のＳｎＯ２を含む。さらに、ガラス及びガラス−セラミックは、以下の基準：０.７〜１.５の間の[Ｌｉ２Ｏ＋Ｎａ２Ｏ＋Ｋ２Ｏ＋ＭｇＯ＋ＺｎＯ]/[Ａｌ２Ｏ３＋Ｂ２Ｏ３]比及び０.０４より大きい[ＴｉＯ２＋ＳｎＯ２]/[ＳｉＯ２＋Ｂ２Ｏ３]比を示す。【選択図】なし【特許請求の範囲】
【請求項１】
ガラス−セラミックにおいて、
ａ．モル％で、
i．６７〜７４％のＳｉＯ２，
ii．１１〜１５％のＡｌ２Ｏ３，
iii．５．５〜９％のＬｉ２Ｏ，
iv．０．５〜２％のＺｎＯ，
v．２〜４．５％のＭｇＯ，
vi．３〜４．５％のＴｉＯ２，
vii．０〜２．２％のＢ２Ｏ３，
viii．０〜１％のＮａ２Ｏ，
ix．０〜１％のＫ２Ｏ，
x．０〜１％のＺｒＯ２，
xi．０〜４％のＰ２Ｏ５，
xii．０〜０.１％のＦｅ２Ｏ３，
xiii．０〜１．５％のＭｎＯｘ，及び
xiv．０.０８〜０.１６％のＳｎＯ２，
を含む組成、
ｂ．０.７から１.５の間の比：
【数１】
2018150230.tif 000014
ｃ．０.０４より大きい比：
【数２】
2018150230.tif 000015
ｄ．（ｉ）前記ガラス−セラミックの結晶相の少なくとも７０重量％を占め、（ｉｉ）１：１:４.５〜１：１：８の範囲の間の１つ以上のＬｉ２Ｏ：Ａｌ２Ｏ３：ＳｉＯ２比を有する、１つ以上のβスポジュメン固溶体，
ｅ．少なくとも１つの、
i．前記ガラスセラミックの結晶相の２.５〜８重量％を占める，
ii．≧２０ｎｍの長さを示すモルフォロジーを有する，及び
iii．ルチルを含む，
Ｔｉ含有結晶相，及び
ｆ．４００〜７００ｎｍの波長範囲にわたり≧８５％の、０.８ｍｍの厚さに対する不透明度、
を有することを特徴とするガラス−セラミック。
【請求項２】
（ｉ）前記ガラスセラミックの結晶相の１０重量％まで、及び、（ｉｉ）スピネル構造、を含む１つ以上の結晶相をさらに含むことを特徴とする請求項１に記載のガラス−セラミック。
【請求項３】
前記ガラス−セラミックがイオン交換されており、該イオン交換されたガラス−セラミックの物品が、その総厚の≧２％の圧縮層の層深さ（ＤＯＬ）及び前記物品の表面の少なくとも一部に少なくとも３００ＭＰａの圧縮応力（σｓ）を有することを特徴とする請求項１または２に記載のガラス−セラミック。
【請求項４】
前記イオン交換されたガラスセラミックが、
ａ．０.８ＭＰａ・ｍ１/２より大きい破壊靱性、または
ｂ．４００００ｐｓｉ（２.７６×１０８Ｐａ）より大きいＭＯＲ、または
ｃ．１５ＭＨｚ〜３.０ＧＨｚの間の周波数にわたり２５℃において決定された、１０より小さい誘電定数、または
ｄ．１５ＭＨｚ〜３.０ＧＨｚの間の周波数にわたり２５℃において決定された、０.０２より小さい誘電正接、または
ｅ．総厚が２ｍｍの前記物品の表面の少なくとも一部において、≧４０μｍの層深さ（ＤＯＬ）、または
ｆ．総厚が２ｍｍの前記物品の表面の少なくとも一部において、少なくとも５００ＭＰａの圧縮応力（σｓ）、または
ｇ．上記ａ〜ｆの内の２つ以上のいずれかの組合せ、
の内の１つ以上を示すことを特徴とする請求項３に記載のガラス−セラミック。
【請求項５】
前記少なくとも１つのＴｉ含有結晶相が、アナターゼ、チタン酸マグネシウム、チタン酸アルミニウムの内のいずれかをさらに含むことを特徴とする請求項１または２に記載のガラス−セラミック。
【請求項６】
さらに、コーディエライトを含むことを特徴とする請求項１または２に記載のガラス−セラミック。
【請求項７】
アナターゼ、チタン酸マグネシウム及びチタン酸アルミニウムの内の１つ以上をさらに含むことを特徴とする請求項１または２に記載のガラス−セラミック。
【請求項８】
前記ガラス−セラミックが、分光光度計を用いる正反射を含む反射率スペクトル測定から決定される、１０°の観測角及びＣＩＥ光源Ｆ０２に対する、
ａ．−３と＋３の間のＣＩＥ ａ＊，
ｂ．−６と＋６の間のＣＩＥ ｂ＊，及び
ｃ．８８と９７の間のＣＩＥ Ｌ＊，
を含むＣＩＥＬＡＢ色空間座標で表される色を有することを特徴とする請求項１または２に記載のガラス−セラミック。
【請求項９】
前記１つ以上のβスポジュメン固溶体が１：１：４.５〜１：１：７の間の１つ以上のＬｉ２Ｏ：Ａｌ２Ｏ３：ＳｉＯ２比を有することを特徴とする請求項１または２に記載のガラス−セラミック。
【請求項１０】
前記少なくとも１つのＴｉ含有結晶相が、５０ｎｍ以上の長さを示す針状モルフォロジーを有することを特徴とする請求項１または２に記載のガラス−セラミック。
【請求項１１】
主結晶相としてβスポジュメンを有するガラス−セラミックを作製する方法において、前記方法が、
ａ．結晶性ガラスを１〜１０℃/分のレートで７００℃〜８１０℃の間の核形成温度（Ｔｎ）まで加熱する工程、
ｂ．１５分間〜１２０分間、前記結晶性ガラスを前記核形成温度（Ｔｎ）に維持して、核形成された結晶性ガラスをつくる工程、
ｃ．前記核形成された結晶性ガラスを１〜１０℃/分のレートで８５０℃〜１２５０℃の間の結晶化温度（Ｔｃ）まで加熱する工程、
ｄ．１５分間〜２４０分間、前記核形成された結晶性ガラスを前記結晶化温度（Ｔｃ）に維持して、主結晶相として１つ以上のβスポジュメン固溶体を有するガラス−セラミックを作製する工程、及び
ｅ．ほぼ室温まで前記ガラス−セラミックを冷却する工程、
を含み、
i．前記結晶性ガラスが、モル％で、
(１.)    ６７〜７４％のＳｉＯ２，
(２.)    １１〜１５％のＡｌ２Ｏ３，
(３.)    ５．５〜９％のＬｉ２Ｏ，
(４.)    ０．５〜２％のＺｎＯ，
(５.)    ２〜４．５％のＭｇＯ，
(６.)    ３〜４．５％のＴｉＯ２，
(７.)    ０〜２．２％のＢ２Ｏ３，
(８.)    ０〜１％のＮａ２Ｏ，
(９.)    ０〜１％のＫ２Ｏ，
(１０.)  ０〜１％のＺｒＯ２，
(１１.)  ０〜４％のＰ２Ｏ５，
(１２.)  ０〜０.１％のＦｅ２Ｏ３，
(１３.)  ０〜１．５％のＭｎＯｘ，及び
(１４.)  ０.０８〜０.１６％のＳｎＯ２，
を含み、
(１５.)  ０.７から１.５の間の比：
【数３】
2018150230.tif 000016
及び
(１６.)  ０.０４より大きい比：
【数４】
2018150230.tif 000017
を有し、
ii．前記結晶性ガラスが、
（１７．）前記ガラス−セラミックの結晶相の少なくとも７０重量％を占め、１：１:４.５〜１：１：８の範囲の間の１つ以上のＬｉ２Ｏ：Ａｌ２Ｏ３：ＳｉＯ２比を有する、βスポジュメン固溶体、
(１８.)前記ガラス−セラミックの結晶相の２.５〜８重量％を占め、２０ｎｍ以上の長さを示す針状モルフォロジーを有し、ルチルを含む、Ｔｉ含有結晶相、
(１９.)４００〜７００ｎｍの波長範囲にわたり≧８５％の、０.８ｍｍ厚に対する不透明度、及び
(２０.)状況に応じて、
(ａ.)前記ガラス−セラミックの結晶相の１〜１０重量％を占め、
(ｂ.)スピネル構造を含む、
１つ以上の結晶相、
を含む、
ことを特徴とする方法。
【請求項１２】
請求項１または２に記載の前記ガラス−セラミックに結晶化してなる結晶性ガラスであって、原材料の混合物からの溶融ガラス組成物であることを特徴とする結晶性ガラス。
【発明の詳細な説明】
【関連出願の説明】
【０００１】
本出願は２０１２年４月１３日に出願された米国仮特許出願第６１/６２３９０５号の米国特許法第１１９条の下の優先権の恩典を主張する。本明細書は上記仮特許出願の明細書の内容に依存し、上記仮特許出願の明細書の内容はその全体が参照として本明細書に含められる、
【技術分野】
【０００２】
本開示は、結晶性ガラス（結晶化してガラス−セラミックになる前駆体ガラス）、ガラス−セラミック、イオン交換可能（ＩＸ性）ガラス−セラミック、イオン交換された（ＩＸ）ガラス−セラミック、これを作製するための方法及びこれを含む物品に関する。特に、本開示は、結晶性ガラス（主結晶相としてβスポジュメン固溶体を含み少結晶相として、ルチルを含む、Ｔｉ含有結晶層を含む、結晶化して白色不透明ガラス−セラミックになるように配合された前駆体ガラス）、白色不透明βスポジュメンガラス−セラミック、ＩＸ性白色不透明βスポジュメンガラス−セラミック及び／またはＩＸ白色不透明βスポジュメンガラス−セラミック、これを作製するための方法及びこれを含む物品に関する。
【背景技術】
【０００３】
過去１０年間、（「ポータブルコンピュータデバイス」としばしば称される）ノートブックコンピュータ、電子手帳（ＰＤＡ）、ポータブルナビゲーションデバイス（ＰＤＮ）、メディアプレイヤー、携帯電話、ポータブルインベントリーデバイス（ＰＩＤ）、等のような電子デバイスが輻輳するにつれて、同時に、小型、軽量及び機能的に一層強力になっている。そのような小型デバイスの発展及び可用性に寄与する一要因は、縮小し続ける電子コンポーネントサイズによる、計算密度及び動作速度を高めることができる能力である。しかし、一層小型、軽量で機能的にさらに強力なデバイスへのトレンドは、ポータブルコンピュータデバイスのいくつかのコンポーネントのデザインに関する継続的な課題を提示する。
【０００４】
ポータブルコンピュータデバイスに付帯するコンポーネントが直面する特定のデザイン課題には様々な内部／電子コンポーネントを収めるために用いられる筐体またはハウジングがある。このデザイン課題は一般に２つの競合するデザイン目標−筐体またはハウジングをさらに軽量にし、薄くするという要望、及び筐体またはハウジングを一層強固にし、さらに堅硬にするという要望−から生じる。一般にいくつかの留め具を有する薄いプラスチック構造体の、より軽量な筐体またはハウジングは、一層可撓性になりがちであり、一般により多くの留め具を有し、より重量がある、より厚いプラスチック構造体である、一層強固でさらに堅硬な筐体またはハウジングとは逆に、座屈及び弓反りをおこし易くする。残念ながら、一層強固でさらに堅硬な筐体またはハウジングの大きくなった重量はユーザに不満を抱かせるであろうし、より軽量な構造体の弓反り及び座屈はポータブルコンピュータデバイスの内部／電子コンポーネントを損なわせ、ほぼ確実にユーザに不満を抱かせるであろう。
【０００５】
既知の部類の材料の中に、様々な他の用途で用いられているガラス−セラミックがある。例えば、ガラス−セラミックは、ガステーブル、調理器具及び、ボウル、ディナー用大皿、等のような、食器として、台所で広く用いられている。透明ガラス−セラミックは、オーブン及び／または窯の窓、光学素子、ミラー基板、等の作製に用いられている。ガラス−セラミックは一般に結晶性ガラスを、ガラスマトリックス内の結晶相の核形成及び成長のため、指定された温度において指定された時間をかけて結晶化させることによってつくられる。ＳｉＯ２-Ａｌ２Ｏ３-Ｌｉ２Ｏガラス系に基づく２つのガラス−セラミックは、主結晶相としてβ石英固溶体（「β石英ｓｓ」または「β石英」）または主結晶相としてβスポジュメン固溶体（「βスポジュメンｓｓ」または「βスポジュメン」）を有するガラス−セラミックを含む。
【発明の概要】
【発明が解決しようとする課題】
【０００６】
上述したように、既存の筐体またはハウジングにともなう上記問題に鑑みて、おそらくは費用効果がより高い態様で、ポータブルコンピュータデバイス用の改善された筐体またはハウジングを提供する、結晶性ガラス（結晶化してガラス−セラミックになるように配合された前駆体ガラス）及び／またはβスポジュメンガラス−セラミック及び／またはＩＸ性βスポジュメンガラス−セラミック及び／またはＩＸβスポジュメンガラス−セラミックのような材料が必要とされている。また、改善された白色度レベル及び／または不透明色を提供し、同時に、軽量で、強固であり、堅硬な筐体またはハウジングを創造するというデザイン課題に、審美的に満足な態様で、対処するような、材料も必要とされている。
【課題を解決するための手段】
【０００７】
本開示の実施形態のいくつかの態様及び／または実施形態（「態様及び／または実施形態」）は結晶化してβスポジュメンを主結晶相として有する白色不透明βスポジュメンガラス−セラミックになり得るように配合された結晶性ガラスに関する。そのような結晶性ガラスは、モルパーセント（モル％）で、６２〜７５％のＳｉＯ２，１０.５〜１７％のＡｌ２Ｏ３，５〜１３％のＬｉ２Ｏ，０〜４％のＺｎＯ，０〜８％のＭｇＯ，２〜５％のＴｉＯ２，０〜４％のＢ２Ｏ３，０〜５％のＮａ２Ｏ，０〜４％のＫ２Ｏ，０〜２％のＺｒＯ２，０〜７％のＰ２Ｏ５，０〜０.３％のＦｅ２Ｏ３，０〜２％のＭｎＯｘ，及び０.０５〜０.２％のＳｎＯ２を含み、また別の態様においては、モル％で、６７〜７４％のＳｉＯ２，１１〜１５％のＡｌ２Ｏ３，５.５〜９％のＬｉ２Ｏ，０.５〜２％のＺｎＯ，２〜４.５％のＭｇＯ，３〜４.５％のＴｉＯ２，０〜２.２％のＢ２Ｏ３，０〜１％のＮａ２Ｏ，０〜１％のＫ２Ｏ，０〜１％のＺｒＯ２，０〜４％のＰ２Ｏ５，０〜０.１％のＦｅ２Ｏ３，０〜１.５％のＭｎＯｘ，及び０.０８〜０.１６％のＳｎＯ２を含む。
【０００８】
さらに、結晶性ガラスは、以下の組成基準：
（１）[Ａｌ２Ｏ３＋Ｂ２Ｏ３]の総モル和に対する[Ｌｉ２Ｏ＋Ｎａ２Ｏ＋Ｋ２Ｏ＋ＭｇＯ＋ＺｎＯ]の総モル和の比は、０.７から１.５の間、いくつかの別の実施形態においては０.７５から１.０５の間、また別の態様においては０.８から１の間とすることができるであろう、及び
（２）[ＳｉＯ２＋Ｂ２Ｏ３]の総モル和に対する[ＴｉＯ２＋ＳｎＯ２]の総モル和の比は、０.０４より大きく、いくつかの別の実施形態においては０.０５より大きくすることができる、
を示す。
【０００９】
いくつかの態様において、結晶性ガラスは結晶化して、以下の結晶相構成：
（１）１：１；４.５〜１：１：８，あるいは１：１；４.５〜１：１：７の範囲のＬｉ２Ｏ：Ａｌ２Ｏ３：ＳｉＯ２比を示し、結晶相の少なくとも７０重量％を占める、βスポジュメン固溶体、
（２）ａ．約２.５〜８重量％の、ガラス−セラミックの結晶相、
ｂ．≧約５０ｎｍ、いくつかの実施形態においては≧約４０ｎｍ、いくつかの実施形態においては≧約２０ｎｍの長さを示す、針状モルフォロジー、及び
ｃ．ルチル、
を有する、少なくとも１つのＴｉ含有結晶相、及び、状況に応じて、
（３）スピネル構造を示し、１〜１０重量％の結晶相を含む、１つ以上の結晶相、
を示す、白色不透明βスポジュメンガラス−セラミックになることができる。
【００１０】
別の態様において、結晶性ガラスは結晶化して、不透明性を示し、４００〜７００ｎｍの波長範囲にわたり≧８５％の不透明度を０.８ｍｍ厚に対して有する、白色不透明βスポジュメンガラス−セラミックになることができる。
【００１１】
本開示のいくつかの他の態様及び／または実施形態は、主結晶相としてβスポジュメンを有する白色不透明βスポジュメンガラス−セラミックに関する。そのような白色不透明βスポジュメンガラス−セラミックは、モル％で、６２〜７５％のＳｉＯ２，１０.５〜１７％のＡｌ２Ｏ３，５〜１３％のＬｉ２Ｏ，０〜４％のＺｎＯ，０〜８％のＭｇＯ，２〜５％のＴｉＯ２，０〜４％のＢ２Ｏ３，０〜５％のＮａ２Ｏ，０〜４％のＫ２Ｏ，０〜２％のＺｒＯ２，０〜７％のＰ２Ｏ５，０〜０.３％のＦｅ２Ｏ３，０〜２％のＭｎＯｘ，及び０.０５〜０.２％のＳｎＯ２を含み、また別の態様においては、モル％で、６７〜７４％のＳｉＯ２，１１〜１５％のＡｌ２Ｏ３，５.５〜９％のＬｉ２Ｏ，０.５〜２％のＺｎＯ，２〜４.５％のＭｇＯ，３〜４.５％のＴｉＯ２，０〜２.２％のＢ２Ｏ３，０〜１％のＮａ２Ｏ，０〜１％のＫ２Ｏ，０〜１％のＺｒＯ２，０〜４％のＰ２Ｏ５，０〜０.１％のＦｅ２Ｏ３，０〜１.５％のＭｎＯｘ，及び０.０８〜０.１６％のＳｎＯ２を含む。
【００１２】
さらに、そのような白色不透明βスポジュメンガラス−セラミックは、以下の組成基準：
（１）[Ａｌ２Ｏ３＋Ｂ２Ｏ３]の総モル和に対する[Ｌｉ２Ｏ＋Ｎａ２Ｏ＋Ｋ２Ｏ＋ＭｇＯ＋ＺｎＯ]の総モル和の比は、０.７から１.５の間、いくつかの別の実施形態においては０.７５から１.０５の間、また別の態様においては０.８から１の間とすることができる、及び
（２）[ＳｉＯ２＋Ｂ２Ｏ３]の総モル和に対する[ＴｉＯ２＋ＳｎＯ２]の総モル和の比は、０.０４より大きく、いくつかの別の実施形態においては０.０５より大きくすることができる、
を示す。
【００１３】
いくつかの態様において、そのような白色不透明βスポジュメンガラス−セラミックは、以下の結晶相構成：
（１）１：１；４.５〜１：１：８，あるいは１：１；４.５〜１：１：７の範囲のＬｉ２Ｏ：Ａｌ２Ｏ３：ＳｉＯ２比を示し、結晶相の少なくとも７０重量％を占める、βスポジュメン固溶体、
（２）ａ．約２.５〜８重量％の、ガラス−セラミックの結晶相、
ｂ．≧約５０ｎｍ、いくつかの実施形態においては≧約４０ｎｍ、いくつかの実施形態においては≧約２０ｎｍの長さを示す、針状モルフォロジー、及び
ｃ．ルチル、
を有する、少なくとも１つのＴｉ含有結晶相、及び、必要に応じて、
（３）スピネル構造を示し、１〜１０重量％の結晶相を含む、１つ以上の結晶相、
を示す。別の態様において、そのような白色不透明βスポジュメンガラス−セラミックは、不透明性を示し、４００〜７００ｎｍの波長範囲にわたり≧８５％の不透明度を０.８ｍｍ厚に対して有する。また別の態様において、そのような白色不透明βスポジュメンガラス−セラミックの表面の領域はイオン交換（ＩＸ）処理にかけることができ、よってイオン交換された（ＩＸ）白色不透明βスポジュメンガラス−セラミックを得ることができる。
【００１４】
本開示のまた別の態様及び／または実施形態は、結晶化して白色不透明βスポジュメンガラス−セラミックになることができるように配合された結晶性ガラスを形成するための方法、及び主結晶相としてβスポジュメンを有する白色不透明βスポジュメンガラス−セラミックを形成するための方法に関する。いくつかの態様において、方法は、モル％で、６２〜７５％のＳｉＯ２，１０.５〜１７％のＡｌ２Ｏ３，５〜１３％のＬｉ２Ｏ，０〜４％のＺｎＯ，０〜８％のＭｇＯ，２〜５％のＴｉＯ２，０〜４％のＢ２Ｏ３，０〜５％のＮａ２Ｏ，０〜４％のＫ２Ｏ，０〜２％のＺｒＯ２，０〜７％のＰ２Ｏ５，０〜０.３％のＦｅ２Ｏ３，０〜２％のＭｎＯｘ及び０.０５〜０.２％のＳｎＯ２を含み、また別の態様においては、モル％で、６７〜７４％のＳｉＯ２，１１〜１５％のＡｌ２Ｏ３，５.５〜９％のＬｉ２Ｏ，０.５〜２％のＺｎＯ，２〜４.５％のＭｇＯ，３〜４.５％のＴｉＯ２，０〜２.２％のＢ２Ｏ３，０〜１％のＮａ２Ｏ，０〜１％のＫ２Ｏ，０〜１％のＺｒＯ２，０〜４％のＰ２Ｏ５，０〜０.１％のＦｅ２Ｏ３，０〜１.５％のＭｎＯｘ及び０.０８〜０.１６％のＳｎＯ２を含む、結晶性ガラスが融解時につくられるように配合された原材料の混合物を融解する工程を含む。
【００１５】
別の態様において、そのような原材料混合物は以下の組成基準：
（１）[Ａｌ２Ｏ３＋Ｂ２Ｏ３]の総モル和に対する[Ｌｉ２Ｏ＋Ｎａ２Ｏ＋Ｋ２Ｏ＋ＭｇＯ＋ＺｎＯ]の総モル和の比は、０.７から１.５の間、いくつかの別の実施形態においては０.７５から１.０５の間、また別の態様においては０.８から１の間とすることができるであろう、及び
（２）[ＳｉＯ２＋Ｂ２Ｏ３]の総モル和に対する[ＴｉＯ２＋ＳｎＯ２]の総モル和の比は、０.０４より大きく、いくつかの別の実施形態においては０.０５より大きくすることができる、
を示す結晶性ガラスが融解時につくられるように配合される。
【００１６】
また別の態様において、そのような原材料混合物は、約１６００℃より低い温度において溶融ガラス組成物を清澄化及び均質化すると上記結晶性ガラスがつくられるように配合される。さらにまた別の態様は、溶融結晶性ガラスを１つ以上のガラス品に形成する工程を含む。
【００１７】
別の態様において、いくつかの他の方法は、結晶性ガラスに転換することによって主結晶相としてβスポジュメンを有するガラス−セラミックを形成するための方法を含む。そのような他の方法は、
（ｉ）結晶化して、主結晶相としてβスポジュメンを有する、ガラス−セラミックになることができるように配合された結晶性ガラスを含むガラス品及び／またはそのような結晶性ガラスを、７００℃と８１０℃の間の範囲にある核形成温度（Ｔｎ）まで１〜１０℃/分のレートで加熱する工程、
（ii）結晶性ガラスを含むガラス品及び／または結晶性ガラスを、１/４時間から２時間の間の範囲の時間、核形成温度に維持して、核形成結晶性ガラスを含むガラス品及び／または核生成結晶性ガラスをつくる工程、
（iii）核形成結晶性ガラスを含むガラス品及び／または核生成結晶性ガラスを、８５０℃と１２５０℃の間の範囲にある結晶化温度（Ｔｃ）まで１〜１０℃/分のレートで加熱する工程、
（iv）核形成結晶性ガラスを含むガラス品及び／または核生成結晶性ガラスを、約１/４時間から４時間の間の範囲の時間、結晶化温度に維持して、主結晶相としてβスポジュメンを有するβスポジュメンガラス−セラミックを含む物品及び／またはそのようなβスポジュメンガラス−セラミックをつくる工程、及び
（ｖ）ガラス−セラミックを含む物品及び／またはガラス−セラミックを室温まで冷却する工程、
を含む。
【００１８】
いくつかの態様において、そのような白色不透明βスポジュメンガラス−セラミックは、以下の結晶相構成：
（１）１：１；４.５〜１：１：８，あるいは１：１；４.５〜１：１：７の範囲のＬｉ２Ｏ：Ａｌ２Ｏ３：ＳｉＯ２比を示し、結晶相の少なくとも７０重量％を占める、βスポジュメン固溶体、
（２）ａ．約２.５〜８重量％の、ガラス−セラミックの結晶相、
ｂ．≧約５０ｎｍ、いくつかの実施形態においては≧約４０ｎｍ、いくつかの実施形態においては≧約２０ｎｍの長さを示す、針状モルフォロジー、及び
ｃ．ルチル、
を有する、少なくとも１つのＴｉ含有結晶相、及び、必要に応じて、
（３）スピネル構造を示し、１〜１０重量％の結晶相を含む、１つ以上の結晶相、
を示す。別の態様において、そのような白色不透明βスポジュメンガラス−セラミックは、不透明性を示し、４００〜７００ｎｍの波長範囲にわたり≧８５％の不透明度を０.８ｍｍ厚に対して有する。
【００１９】
白色不透明βスポジュメンガラス−セラミック。ＩＸ性白色不透明βスポジュメンガラス−セラミック及び／またはＩＸ白色不透明βスポジュメンガラス−セラミックを含む物品及び／またはそのようなガラス−セラミックは、コンピュータ及び、「マウス」、キーボード、モニタ（例えば、冷陰極蛍光灯（ＣＣＦＬバックライトＬＣＤ），発光ダイオード（ＬＥＤバックライトＬＣＤ）、等の内のいずれかとすることができる、液晶ディスプレイ、プラズマディスプレイパネル（ＰＤＰ）、等）、ゲームコントローラ、タブレット、サムドライブ、外付けドライブ、ホワイトボード、等のような、コンピュータアクセサリ；電子手帳（ＰＤＡ）；ポータブルナビゲーションデバイス（ＰＤＮ）；ポータブルインベントリーデバイス（ＰＩＤ）；エンターテイメントデバイス及び／または、センタ、チューナー、（例えば、レコード、カセットテープ、ディスク、固体、等の）メディアプレイヤー、ケーブル及び／または衛星受信器、キーボード、モニタ（例えば、冷陰極蛍光灯（ＣＣＦＬバックライトＬＣＤ），発光ダイオード（ＬＥＤバックライトＬＣＤ）、等の内のいずれかとすることができる、液晶ディスプレイ、プラズマディスプレイパネル（ＰＤＰ）、等）、ゲームコントローラ、等のようなデバイス及び／またはセンターアクセサリ；電子書籍リーダーまたはｅ−リーダー；携帯電話またはスマートフォンのような、無線通信のために構成することができる様々な電子デバイスまたはポータブルコンピュータデバイスに用いることができるであろう。別の例として、白色不透明βスポジュメンガラス−セラミック、ＩＸ性白色不透明βスポジュメンガラス−セラミック及び／またはＩＸ白色不透明βスポジュメンガラス−セラミックは、自動車、家庭用電気／ガス器具に、さらには建築用途にも、用いることができるであろう。
【００２０】
本開示の、数多くの他の、実施形態の態様、実施形態及び利点が、以下の説明及び添付図面から明らかになるであろう。説明及び／または添付図面において、個々にまたはいずれかの仕方で相互に組み合わされて適用され得る、本開示の態様及び／または実施形態の例が参照される。そのような態様及び／または実施形態は本開示の全範囲を代表してはいない。したがって、本開示の全範囲を読み取るには添付される特許請求の範囲が参照されるべきである。簡潔さ及び簡略さのため、本明細書に述べられるいかなる値の範囲も、その範囲内の全ての値を考えており、該当する指定された範囲内の実数値である端点を有するいかなるサブ範囲も挙げている特許請求項に対する支援と解されるべきである。仮説的説明の例として、約１から５の範囲が本開示に挙げられていれば、これは以下の、１〜５，１〜４，１〜３，１〜２，２〜５，２〜４，２〜３，３〜５，３〜４及び４〜５の範囲のいずれへの主張も支持すると見なされることになる。また、簡潔さ及び簡略さのため、‘is’, ‘are’, ‘includes (含む)’, ‘having (有する)’, ‘comprises (含む)’、等のような語は便宜語であり、限定語と解されるべきではなく、さらに語‘comprises (〜なる)’， ‘consist essentially of (基本的に〜なる)’， ‘consist of (〜なる)’、等を適宜に包含し得ることは当然である。
【００２１】
本開示の上記及びその他の太陽、利点及び顕著な特徴は、以下の説明、添付図面及び添付される特許請求の範囲から明らかになるであろう。
【図面の簡単な説明】
【００２２】
【図１】図１は、本開示の態様及び／または実施形態にしたがうβスポジュメンガラス−セラミックについての、波長（λ）の関数としての不透明度比を示す。
【図２】図２は、本開示の態様及び／または実施形態にしたがう、主結晶相としてのβスポジュメン、少結晶相としてのＴｉ含有結晶層及び別の少結晶相としての、存在することもあれば存在しないこともある、スピネル結晶相を示す、βスポジュメンガラス−セラミックの走査型電子顕微鏡（ＳＥＭ）後方散乱電子像（ＢＥＩ）写真を示す。
【図３】図３は、本開示の態様及び／または実施形態にしたがう、主結晶相としてのβスポジュメン、結晶相としての、ルチルを含む、Ｔｉ含有結晶層及び別の少結晶相としての、存在することもあれば存在しないこともある、スピネル結晶相を示す、ガラス−セラミックのＳＥＭ写真（ＢＥＩ）を示す。
【図４】図４は、本開示の態様及び／または実施形態にしたがう、主結晶相としてのβスポジュメン、少結晶相としてのＴｉ含有結晶層及び別の少結晶相としての、存在することもあれば存在しないこともある、スピネル結晶相を示す、ガラス−セラミックのＳＥＭ写真（ＢＥＩ）を示す。
【図５】図５は、本開示の別の態様及び／または実施形態にしたがう、３つの異なる処理条件（内２つは混合される）を有するイオン交換（ＩＸ）処理にかけられたβスポジュメンガラス−セラミックについての、電子線マイクロプローブ分析によって測定されたナトリウム（Ｎａ）及びカリウム（Ｋ）プロファイルを示す。
【図６】図６は、本開示のまた別の態様及び／または実施形態にしたがう、異なる２ステップＩＸにかけられたβスポジュメンガラス−セラミックについての、電子線マイクロプローブ分析によって測定されたナトリウム（Ｎａ）及びカリウム（Ｋ）プロファイルを示す。
【図７】図７は、本開示の態様及び／または実施形態にしたがう、無ＩＸβスポジュメンガラス−セラミック（■）及びＩＸβスポジュメンガラス−セラミック（●）についての、強度（当業者には既知の、ＡＳＴＭ Ｃ１４９９に説明されている、機械的／摩耗リングオンリング法によって得られるピーク荷重）のワイブルプロットを示す。
【図８】図８は、本開示の態様及び／または実施形態にしたがう、βスポジュメンガラス−セラミックについての、結晶成長（すなわち結晶化温度｛Ｔｃ｝）の関数としての破壊靱性を示す。
【図９】図９は、コーニング(Corning)Ｇｏｒｉｌｌａ（登録商標）アルカリアルミノケイ酸ガラス（■，◆）及び本開示の態様及び／または実施形態にしたがう結晶性ガラスを用いてつくられたβスポジュメンガラス−セラミック（□，◇）についての、周波数の関数としての誘電正接（◇，◆）及び誘電定数（□，■）を示す。
【図１０】図１０は、ＩＸβスポジュメンガラス−セラミックの断面及び付随する特性パラメータ：図５及び６の濃度プロファイルのようなナトリウム（Ｎａ）及び／またはカリウム（Ｋ）の濃度プロファイルから決定され得る、ＩＸβスポジュメンガラス−セラミックの表面における圧縮応力（σｓ）、平均表面圧縮（ＣＳ平均）、平均中心張力（ＣＴ平均）、サンプル厚（ｔ）及び層深さ（ＤＯＬ，応力が表目圧縮力から中心張力に変わる結果、符号を変える（すなわちゼロになる）サンプル内の場所までのサンプル表面からの垂直距離である）の略図を示す。
【図１１】図１１は、本開示の態様及び／または実施形態にしたがう、βスポジュメンガラス−セラミックのＮａＮＯ３ ＩＸ浴内での２１０℃から４３０℃の温度における１時間から１０時間の処理により形成された、ＩＸβスポジュメンガラス−セラミックの層深さ（ＤＯＬ）をＩＸ温度（すなわち、ｘ軸）及びＩＸ時間の関数（すなわち、１時間が最下位にあり、１０時間が最上位にある、曲線群）として示す。
【発明を実施するための形態】
【００２３】
本開示の態様及び／または実施形態の例の以下の説明においては、本開示の一部をなし、本開示が実施され得る特定の態様及び／または実施形態の例証として示される、添付図面が参照される。これらの態様及び／または実施形態は当業者による本開示の実施を可能にするに十分に詳細に説明されるが、それにもかかわらず、それによる本開示の範囲の限定は目的とされていないことは理解されるであろう。本開示の恩恵を得ている当業者には浮かぶであろう、本開示に説明される特徴の変更及びさらなる改変、及び本開示に説明される原理の別の用途は、本開示の範囲内にあると見なされるべきである。詳しくは、他の態様及び／または実施形態を用いることができ、本開示の精神または範囲を逸脱することなく、（例えば、無制限で、化学的、組成上｛例えば、無制限で、化学薬品、材料、等のいずれか１つ以上｝、電気的、電気化学的、電気−光的、機械的、光学的、物理的、物理化学的、等）の論理的変更、及びその他の変更がなされ得る。したがって、以下の説明は限定の意味でとられるべきではなく、本開示の態様及び／または実施形態の範囲は添付される特許請求の範囲によって定められる。「天（上）」、「地（底）」、「外向き」、「内向き」、等の語は、便宜語であり、限定語と解されるべきではないことも当然である。また、本開示に別途に指定されない限り、値の範囲は範囲の上限及び加減のいずれも含む。例えば、約１〜１０モル％の間の範囲は１モル％及び１０モル％の値を含む。
【００２４】
上述したように、本開示の様々な態様及び／または実施形態は、本開示の、白色不透明βスポジュメンガラス−セラミック、ＩＸ性白色不透明βスポジュメンガラス−セラミック及び／またはＩＸ白色不透明βスポジュメンガラス−セラミックの内の１つ以上で形成されているかまたはこれらの内の１つ以上を含む、物品及び／または機械または装置に関する。一例として、白色不透明βスポジュメンガラス−セラミック、ＩＸ性白色不透明βスポジュメンガラス−セラミック及び／またはＩＸ白色不透明βスポジュメンガラス−セラミックは、コンピュータ及び、「マウス」、キーボード、モニタ（例えば、冷陰極蛍光灯（ＣＣＦＬバックライトＬＣＤ），発光ダイオード（ＬＥＤバックライトＬＣＤ）、等の内のいずれかとすることができる、液晶ディスプレイ、プラズマディスプレイパネル（ＰＤＰ）、等）、ゲームコントローラ、タブレット、サムドライブ、外付けドライブ、ホワイトボード、等のような、コンピュータアクセサリ；電子手帳（ＰＤＡ）；ポータブルナビゲーションデバイス（ＰＤＮ）；ポータブルインベントリーデバイス（ＰＩＤ）；エンターテイメントデバイス及び／またはセンタ、チューナー、（例えば、レコード、カセットテープ、ディスク、固体、等の）メディアプレイヤー、ケーブル及び／または衛星受信器、キーボード、モニタ（例えば、冷陰極蛍光灯（ＣＣＦＬバックライトＬＣＤ），発光ダイオード（ＬＥＤバックライトＬＣＤ）、等の内のいずれかとすることができる、液晶ディスプレイ、プラズマディスプレイパネル（ＰＤＰ）、等）、ゲームコントローラ、等のようなデバイス及び／またはセンターアクセサリ；電子書籍リーダーまたはｅ−リーダー；携帯電話またはスマートフォン、等のような、無線通信のために構成することができる様々な電子デバイスまたはポータブルコンピュータデバイスに用いることができるであろう。別の例として、白色不透明βスポジュメンガラス−セラミック、ＩＸ性白色不透明βスポジュメンガラス−セラミック及び／またはＩＸ白色不透明βスポジュメンガラス−セラミックは、自動車、家庭用電気／ガス器具に、さらには建築用途にも、用いることができるであろう。この目的のため、結晶化ガラスはさらに、複雑な形状への製作作業に適合するように、十分に低い軟化点及び／または十分に小さい熱膨張係数を有するように配合されることが望ましい。
【００２５】
本開示の態様及び／または実施形態にしたがう、主結晶相としてβスポジュメンを有する白色不透明βスポジュメンガラス−セラミックは、モル％で、６２〜７５％のＳｉＯ２，１０.５〜１７％のＡｌ２Ｏ３，５〜１３％のＬｉ２Ｏ，０〜４％のＺｎＯ，０〜８％のＭｇＯ，２〜５％のＴｉＯ２，０〜４％のＢ２Ｏ３，０〜５％のＮａ２Ｏ，０〜４％のＫ２Ｏ，０〜２％のＺｒＯ２，０〜７％のＰ２Ｏ５，０〜０.３％のＦｅ２Ｏ３，０〜２％のＭｎＯｘ，及び０.０５〜０.２％のＳｎＯ２を含み、また別の態様においては、モル％で、６７〜７４％のＳｉＯ２，１１〜１５％のＡｌ２Ｏ３，５.５〜９％のＬｉ２Ｏ，０.５〜２％のＺｎＯ，２〜４.５％のＭｇＯ，３〜４.５％のＴｉＯ２，０〜２.２％のＢ２Ｏ３，０〜１％のＮａ２Ｏ，０〜１％のＫ２Ｏ，０〜１％のＺｒＯ２，０〜４％のＰ２Ｏ５，０〜０.１％のＦｅ２Ｏ３，０〜１.５％のＭｎＯｘ，及び０.０８〜０.１６％のＳｎＯ２を含む。
【００２６】
いくつかの態様において、そのようなガラス−セラミックは、以下の組成基準：
（１）[Ａｌ２Ｏ３＋Ｂ２Ｏ３]の総モル和に対する[Ｌｉ２Ｏ＋Ｎａ２Ｏ＋Ｋ２Ｏ＋ＭｇＯ＋ＺｎＯ]の総モル和の比は、０.７から１.５の間、いくつかの別の実施形態においては０.７５から１.０５の間、また別の態様においては０.８から１の間とすることができる、及び
（２）[ＳｉＯ２＋Ｂ２Ｏ３]の総モル和に対する[ＴｉＯ２＋ＳｎＯ２]の総モル和の比は、０.０４より大きく、いくつかの別の実施形態においては０.０５より大きくすることができる、
を示す。
【００２７】
いくつかの別の態様において、そのようなガラス−セラミックは、以下の結晶相構成：
（１）１：１；４.５〜１：１：８，あるいは１：１；４.５〜１：１：７の範囲のＬｉ２Ｏ：Ａｌ２Ｏ３：ＳｉＯ２比を示し、結晶相の少なくとも７０重量％を占める、βスポジュメン固溶体、
（２）ａ．約２.５〜８重量％の、ガラス−セラミックの結晶相、
ｂ．≧約５０ｎｍ、いくつかの実施形態においては≧約４０ｎｍ、いくつかの実施形態においては≧約２０ｎｍの長さを示す、針状モルフォロジー、及び
ｃ．ルチル、
を有する、少なくとも１つのＴｉ含有結晶相、及び、状況に応じて、
（３）スピネル構造を示し、１〜１０重量％の結晶相を含む、１つ以上の結晶相、
を示す、白色不透明βスポジュメンガラス−セラミックになることができる。
【００２８】
また別の態様において、結晶性ガラスは結晶化して、不透明性を示し、４００〜７００ｎｍの波長範囲にわたり≧８５％の不透明度を０.８ｍｍ厚に対して有する、
を示す。
【００２９】
さらにまた別の態様において、約３５０ｎｍ〜８００ｎｍの間で得られた測定結果がＣＩＥ光源Ｆ０２に対するＬＩＥＬＡＢ色空間座標で示される場合、そのようなガラス−セラミックは８８と９７の間の範囲にある明度（Ｌ＊）レベル、いくつかの実施形態においては９０と９５の間の範囲にあるＬ＊レベルを示す。別の態様において、同じくＣＩＥ光源Ｆ０２に対するＬＩＥＬＡＢ色空間座標の結果を示せば、そのようなガラス−セラミック品は−３と＋３の間の範囲にあるａ＊値及び−６と＋６の範囲にあるｂ＊値を示し、いくつかの別の態様においては、−２と＋２の間の範囲にあるａ＊値及び−５.５と＋５.５の範囲にあるｂ＊値を示し、また別の態様においては、−１と＋１の間の範囲にあるａ＊値及び−４と＋４の範囲にあるｂ＊値を示す。
【００３０】
上述したように、比：
【００３１】
【数１】
2018150230.tif 000002
【００３２】
は０.７から１.５の間とすることができ、いくつかの別の態様においては０.７５から１.０５の間、０.８から１の間とすることができる。出願人等は、この前もって指定された比の値を有するように結晶性ガラスを配合することにより、そのような結晶性ガラスを用いて作製されたガラス−セラミックが、主結晶相及び少結晶相の組成及び／または量及び／または構造を含む、所望の特性を有するように作製できることを見いだした。例えば、修飾酸化物対アルミナモル比は、ガラス−セラミックがβスポジュメン、ルチルを含むＴｉ含有結晶相、スピネル固溶体及び残余ガラスの１つ以上を、それぞれが規定された所望の量で存在し、同時に、規定された所望の組成及び／または構造及び／または分布を有するように、含むように規定することができる。この目的のため、修飾酸化物対アルミナモル比は、結晶性ガラスの特性及び／または処理性に、続いて、その結晶性ガラスからつくられるガラス−セラミックの特性及び／または性質に影響する。例えば、修飾酸化物対アルミナモル比は、結晶性ガラス組成のガラス転移温度（Ｔｇ）に、また、主結晶相（例えばβスポジュメン）及び少結晶相（例えば、Ｔｉ含有結晶相、スピネル固溶体、β石英、等）の核形成温度（Ｔｎ）範囲及び／または結晶化温度（Ｔｃ）範囲にも、影響する。この態様において、結晶化ガラスは、この比の値が実用的な転換スケジュール（例えば核形成及び結晶化の温度及び／または時間）を可能にし、同時に、前もって指定された色座標が反復して確実に達成され得ることを特徴とするガラス−セラミックの形成を可能にするように、配合される。
【００３３】
上述したように、「主結晶相としてβスポジュメン固溶体」（あるいは、「主結晶相としてβスポジュメンｓｓ」または「主結晶相としてβスポジュメン」と称される）を示すかまたは有する、本開示の態様及び／または実施形態にしたがうガラス−セラミックは、本開示の態様及び／または実施形態にしたがうガラス−セラミックの全結晶相の内の重量で約７０％（重量％）より多くをβスポジュメン固溶体（あるいは、「βスポジュメンｓｓ」または「βスポジュメン」と称される）が占めることを意味する。本開示の態様及び／または実施形態にしたがうガラス−セラミックの可能な他の結晶相の非限定的例には、β石英固溶体（「β石英ｓｓ」または「β石英」）、βユークリプタイト固溶体（「βユークリプタイトｓｓ」または「βユークリプタイト」）、スピネル固溶体（｛例えば、ガーナイト、等のような｝「スピネルｓｓ」または「スピネル」）、（例えば、ルチル、アナターゼ、｛カルーアイト(karooite)（ＭｇＴｉ２Ｏ５）、等のような｝チタン酸マグネシウム、｛タイライト(tielite)（Ａｌ２ＴｉＯ５）、等のような｝チタン酸アルミニウム、等のような）Ｔｉ含有結晶相、（例えば、{Ｍｇ,Ｆｅ}２Ａｌ３{Ｓｉ５ＡｌＯ１８}〜{Ｆｅ, Ｍｇ}２Ａｌ３{Ｓｉ５ＡｌＯ１８}のような）コージェライト、等がある。
【００３４】
本開示の態様及び／または実施形態にしたがうβスポジュメンガラス−セラミックにおいてβスポジュメン固溶体が優勢であることは、そのようなガラス−セラミックが、ＩＸガラスセラミックを作製するために１つ以上のＩＸ処理にかけられる場合に有利であり得る。例えば、βスポジュメンの構造は、Ｌｉイオンが様々な陽イオン（例えば、Ｎａ，Ｋ，Ｒｂ，等のイオン）と交換されるときに、ガラスネットワークの破壊をおこさない柔軟性を示すことができる。
【００３５】
本開示のいくつかの態様及び／または実施形態にしたがえば、βスポジュメンガラス−セラミックは不透明である及び／または白色であるとして特徴を表すことができる。そのような場合、出願人等は、所望の不透明度及び／または所望の白色度レベルを達成するため、そのようなβスポジュメンガラス−セラミックが、少結晶相としてルチルを含む１つ以上のＴｉ含有結晶相を含むことを見いだした。そのような１つ以上のＴｉ含有結晶相の例には、ルチル（ＴｉＯ２）及び、状況に応じて、アナターゼ（ＴｉＯ２）、カルーアイト（ＭｇＴｉ２Ｏ５）、タイライト（Ａｌ２ＴｉＯ５）等のいずれかがあり、またこれらの混合物を含めることができる。所望の不透明度及び白色度レベルを達成することが望ましい場合、出願人等は、所望の不透明度及び白色度レベルを達成するため、そのようなβスポジュメンガラス−セラミックが、ルチルを含み、いくつかの態様においては≧約２０ｎｍの長さ、いくつかの態様においては≧約４０ｎｍの長さ、いくつかの態様においては≧５０ｎｍの長さ、別の態様においては≧１１０ｎｍの長さ、また別の態様においては≧１μｍの長さ、いくつかの場合には２μｍまでの長さを示す針状結晶であり得る１つ以上のＴｉ含有結晶相を含むことを見いだした。
【００３６】
スピネルはＡＢ２Ｏ４の一般式及び立方晶基本構造を有する結晶酸化物である。原型スピネル構造はアルミン酸マグネシウム（ＭｇＡｌ２Ｏ４）の結晶構造である。基本スピネル構造において、Ｏ原子は面心立方（ｆ.ｃ.ｃ）格子のサイトを占め、Ａ原子はｆ.ｃ.ｃ構造内で四面体サイト（Ａサイト）のいくつかを占め、Ｂ原子はｆ.ｃ.ｃ構造内で八面体サイト（Ｂサイト）を占める。正スピネルにおいて、Ａ原子とＢ原子は異なり、Ａは＋２価イオンであり、Ｂは＋３価イオンである。無秩序スピネルにおいて、＋２価イオンと＋３価イオンはＡサイトとＢサイトにわたって無秩序に分布する。逆スピネルにおいては、Ｂサイトに等しい数の＋２価イオンと＋３価イオンが混在する結果、Ａサイトを＋２価イオンが占めることができ、またＡ原子とＢ原子は同じであり得る。いくつかの例において、＋２価イオン、＋３価イオン及び／または＋４価イオンがＡサイトを占めることができ、同じかまたは他の例において、＋２価イオン、＋３価イオン及び／または＋４価イオンがＢサイトを占めることができる。Ａ原子のいくつかの例には、亜鉛、ニッケル、マンガン、マグネシウム、鉄、銅、コバルト、等がある。また、Ｂ原子のいくつかの例には、アルミニウム、アンチモン、クロム、鉄、マンガン、チタン、バナジウム、等がある、スピネルでは広い範囲の固溶体が普通であり、(Ａ１ｘＡ２１−ｘ)[Ｂ１ｙＢ２２−ｙ]Ｏ４の一般式で表すことができる。例えば、ＺｎＡｌ２Ｏ４とＭｇＡｌ２Ｏ４の間に、(Ｚｎ１ｘＭｇ２１−ｘ)Ａｌ２Ｏ４の化学式で表すことができる、完全な固溶体が得られる。本開示のいくつかの態様及び／または実施形態にしたがえば、βスポジュメンガラス−セラミックは、態様においてガーナイトＺｎＡｌ２Ｏ４の組成に非常に近い組成を有する、スピネル構造を示す１つ以上の結晶相を含む。ＺｎＯまたはＺｎＯとＡｌ２Ｏ３の量が増加するにつれて、そのようなβスポジュメンガラス−セラミック内のガーナイト量が増加し得ることも見いだされた。ガーナイトの屈折率（ｎ）は、βスポジュメンの屈折率（ｎ＝１.５３〜１.５７の間）より高いが、ルチルの屈折率（ｎ＝２.６１〜２.８９の間）よりはかなり低い、１.７９〜１.８２の間の範囲にあり得る。また、正方晶であるβスポジュメン及びルチルとは対照的に、立方晶のスピネルが複屈折を示すことはできない。したがって出願人等は、スピネルは一般に、またＴｉ含有スピネルは特に、βスポジュメンガラス−セラミックの色に与える影響がルチルよりも小さいと考えている。
【００３７】
βスポジュメンガラス−セラミックがルチルを含むＴｉ含有結晶相を含む場合の、本開示の実施形態の態様において、Ｔｉ含有結晶相は結晶相の２.５重量％から６重量＆の間の範囲にあり得る。出願人等は、ルチルを結晶相の少なくとも２.５重量％に維持することによって所望の最小不透明度レベルが保証され得るが、一方で、ルチルを結晶相の６重量％以下に維持することによって所望の不透明度レベルを維持することができ、同時に所望の白色度レベルが保証され得ることを見いだした。言い換えれば、βスポジュメンガラス−セラミックのＴｉＯ２含有量は２〜５モル％の間の範囲とすることができ、少なくとも２モル％に維持することによって所望の最小不透明度レベルを保証することができ、一方で、５モル％以下に維持することによって所望の最小不透明度レベルを維持することができ、同時に所望の白色度レベルを保証することができる。
【００３８】
比較のため、いくつかの材料について屈折率（ｎ）を降順に挙げれば、ルチル（ｎ＝２.６１〜２.８９の間）、アナターゼ（ｎ＝２.４８〜２.５６の間）、ダイアモンド（ｎ＝２.４１〜２.４３の間）、ガーナイト（ｎ＝１.７９〜１.８２の間）、サファイア（ｎ＝１.７５〜１.７８の間）、コージェライト（ｎ＝１.５２〜１.５８の間）、βスポジュメン（ｎ＝１.５３〜１.５７の間）及び残余ガラス（ｎ＝１.４５〜１.４９の間）である。比較のため、同じ材料の内のいくつかについて複屈折（Δｎ）も降順に挙げれば、ルチル（Δｎ＝０.２５〜０.２９の間）、アナターゼ（Δｎ＝０.０７３）、サファイア（Δｎ＝０.００８）、コージェライト（Δｎ＝０.００５〜０.０１７の間）、ダイアモンド（Δｎ＝０）及びガーナイト（Δｎ＝０）である。上記データに基づけば、Ｔｉ含有結晶相のいくつか、特にルチルが、これらの材料の中で最も高い屈折率のいくつかを示していることがわかる。さらにまた、Ｔｉ含有結晶相のいくつか、特にルチルが、それぞれの正方晶構造の異方性の結果、比較的高い複屈折（Δｎ）を有することもわかる。主結晶相（例えば、βスポジュメン（ｎ＝１.５３〜１.５７の間））及び／またはいずれの残余ガラス（ｎ＝１.４５〜１.４９の間）及びいずれのガラス−セラミックの少結晶相の間で、屈折率と複屈折のいずれの差も大きくなるから、可視波長の散乱が大きくなり、したがって不透明度を高めることができる。それぞれの特性における差だけでも有益であり得るが、両特性における差はさらに一層有益である。Ｔｉ含有結晶相のいくつか、特にルチル、と基本相（βスポジュメン及びいずれの残余ガラス）の間に両特性における差があるから、本開示のβスポジュメンガラス−セラミックは、比較的高い、所望のレベルの散乱を示し、よって、同様に高くすることができる、必須で所望の不透明度を示す。
【００３９】
Ａｌ２Ｏ３は、主結晶相としてβスポジュメンを示す、本開示のβスポジュメンガラス−セラミックに寄与する。したがって、最少で１０.５モル％のＡｌ２Ｏ３が望ましい。１７モル％をこえるＡｌ２Ｏ３は、生じる液相ムライトが結晶性ガラスの融解及び形成を困難にするから、望ましくない。
【００４０】
Ｎａ２Ｏ及びＫ２Ｏを含めると、結晶化ガラスの融解温度を低めることができ、及び／または結晶化サイクルの短縮化が可能になる。
【００４１】
本開示の結晶性ガラス及び／またはβスポジュメンガラス−セラミックは０〜４モル％のＢ２Ｏ３を含有する。本開示の結晶性ガラスは一般に１６００℃より低く、いくつかの態様及び／または実施形態においては約１５８０℃より低く、幾つかの他の態様及び／または実施形態においては約１５５０℃より低い、温度で融解することができ、比較的小さい市販のガラス槽での融解が可能になる。Ｂ２Ｏ３を含めると融解温度が低くなる。
【００４２】
ＭｇＯ及びＺｎＯは結晶性ガラスに対してフラックスとしてはたらくことができる。したがって、１６００℃より低いガラス融解温度を得るためには、２モル％の最小［ＭｇＯ＋ＺｎＯ］モル％和が望ましい。Ｍｇのイオン及び、程度は低いが、Ｚｎのイオンは、βスポジュメンガラス−セラミックのβスポジュメンに寄与し得る。
【００４３】
結晶性ガラス内のＬｉ２Ｏを５〜１３モル％に維持すると、βスポジュメン固溶体結晶相の形成が促進される。また、Ｌｉ２Ｏは結晶性ガラスの融点を低めるためのフラックスとしてもはたらく。したがって、所望のβスポジュメン相を得るためには最少で５モル％のＬｉ２Ｏが望ましい。１３モル％をこえるＬｉ２Ｏは、ケイ酸リチウム、等のような望ましくない相がガラス−セラミックの形成中に生じ得るであろうから望ましくないことであり得る。
【００４４】
核形成及び／または結晶加熱処理中の、主結晶相としての少なくともβスポジュメンの、及び望ましい１つ以上の少結晶相のいずれもの、核形成及び／または成長を容易にするための適切なタイプ及び量の１つ以上の核形成剤が結晶化ガラスに含められる。とりわけ適切なタイプの１つ以上の核形成剤はＴｉＯ２，ＺｒＯ２，等であり、とりわけ適切な量は、ＴｉＯ２で６モル％まで、ＺｒＯ２で２モル％まで、等である。少量のＳｎＯ２が固溶体でルチル相に入るようであり、したがって核形成に寄与し得るであろう。態様及び／または実施形態において、出願人等は、規定された不透明度及び白色度レベルを達成するために１つ以上のＴｉ含有相の形成が望ましい場合、核形成剤としてＴｉＯ２を含めることが望ましいことを見いだした。他の態様及び／または実施形態において、核形成剤としてＺｒＯ２を含めると核形成効率を高めることができる。したがって、１つ以上の核形成剤のタイプ及び量は慎重に規定される。（状況に応じてβ石英固溶体を示す）βスポジュメンガラス−セラミックに関するいくつかの態様及び／実施形態において、２.５モル％をこえる［ＴｉＯ２＋ＳｎＯ２］の最少モル％和が結晶性ガラスの構成成分として望ましいことに注意されたい。言い換えれば、効率的態様で核形成がおこり、あらかじめ選ばれた、適切な結晶相構成への成長が達成されるように、このモル％和の量の［ＴｉＯ２＋ＳｎＯ２］の有効量が結晶性ガラスの構成成分として配合される。６モル％をこえるＴｉＯ２は、生じる高濃度液相ルチルが結晶化ガラスの成形中の困難さを高める可能性を有するから、望ましくないことに注意されたい。ＳｎＯ２を含めると、その核形成への可能な小さい寄与に加えて、結晶性ガラスの製造中に、結晶性ガラスの品質及び完全性に寄与するための清澄化剤としてある程度機能し得ることにも注意されたい。
【００４５】
いくつかの態様においては０.０４より大きく、幾つかの他の態様においては０.０５より大きい、比：
【００４６】
【数２】
2018150230.tif 000003
【００４７】
を維持することは、あらかじめ選ばれた適切な結晶相構成の達成に寄与することができ、続いて、規定された不透明度及び／または白色度レベルの達成に寄与することができる。
【００４８】
態様及び／または実施形態にしたがうβスポジュメンガラス−セラミック及びその結晶性ガラスにおいても、出願人等は、１：１：４.５〜１：１：８の間のＬｉＯ２：Ａｌ２Ｏ３：ｎＳｉＯ２比を示すβスポジュメン結晶相が望ましいことを見いだした。したがって、得られるβスポジュメンガラス−セラミック内の過剰なレベルの残余ガラスの形成を避けるためには、１：１：４.５の最小比が望ましい。１：１：８をこえる比は結晶性ガラスの融解性に関わる問題が生じ得るから望ましくない。
【００４９】
本開示の態様及び／または実施形態にしたがうβスポジュメンガラス−セラミックが示し得るその他の特性には、
（１）１５ＭＨｚから３.０ＧＨｚの周波数範囲において、０.０３より小さい誘電正接で定められるような、無線周波数及びマイクロ波周波数透過性、
（２）１ＭＰａ・ｍ１/２より高い破壊靱性、
（３）２００００ｐｓｉ（１.３８×１０８Ｐａ）より大きい破壊係数（ＭＯＲ）、
（４）少なくとも４００ｋｇ/ｍｍ２のヌープ硬度、
（５）４Ｗ/ｍ℃より低い熱伝導度、及び
（６）０.１体積％より低い多孔度、
の内の１つ以上がある。
【００５０】
（それぞれがある程度または完全にβスポジュメンガラス−セラミックからなる）一般には物品に、特に電子デバイスのハウジングまたは筐体に、関する態様及び／実施形態において、そのような物品及び／またはβスポジュメンガラス−セラミックはいくつかの態様においては０.０２より小さく、別の態様においては０.０１より小さく、また別の態様においては０.００５より小さい、誘電正接で定められるような、無線周波数及びマイクロ波周波数透過性を示し、この誘電正接は約２５℃において１５ＭＨｚから３.０ＧＨｚまでの周波数範囲にわたって決定される。この無線周波数及びマイクロ波周波数透過性という特徴は、筐体内部にアンテナを有する無線携帯デバイスに特に有益であり得る。この無線周波数及びマイクロ波周波数透過性により、無線信号のハウジングまたは筐体の通過が可能になり、いくつかの場合にはそのような透過を強めることが可能になる。別の利点は、そのような物品及び／またはβスポジュメンガラス−セラミックが、約２５℃において１５ＭＨｚから３.０ＧＨｚまでの周波数範囲にわたって決定される、約１０より小さく、あるいは約８より小さく、さらには約７より小さい、誘電定数を上記の誘電正接値と組み合わせて示す場合に、実現され得る。
【００５１】
化学的に強化されたβスポジュメンガラス−セラミックに関する、本開示のまた別の態様及び／または実施形態において、そのようなＩＸβスポジュメンガラス−セラミックは、０.８ＭＰａ・ｍ１/２より高く、あるいは０.８５ＭＰａ・ｍ１/２より高く、さらには１ＭＰａ・ｍ１/２より高い、破壊靱性を示す。上述の破壊靱性に無関係に、または組み合わせて、そのようなＩＸβスポジュメンガラス−セラミックは、４００００ｐｓｉ（２.７６×１０８Ｐａ）より大きく、あるいはさらに５００００ｐｓｉ（３.４５×１０８Ｐａ）より大きい、ＭＯＲを示す。
【００５２】
本開示の別の態様及び／または実施形態は、結晶化してガラス−セラミックになるように配合された結晶性ガラスを形成するための方法及び主結晶相としてβスポジュメンを含むガラス−セラミックを形成するための方法に関する。態様において、いくつかの方法は、モル％で、６２〜７５％のＳｉＯ２，１０.５〜１７％のＡｌ２Ｏ３，５〜１３％のＬｉ２Ｏ，０〜４％のＺｎＯ，０〜８％のＭｇＯ，２〜５％のＴｉＯ２，０〜４％のＢ２Ｏ３，０〜５％のＮａ２Ｏ，０〜４％のＫ２Ｏ，０〜２％のＺｒＯ２，０〜７％のＰ２Ｏ５，０〜０.３％のＦｅ２Ｏ３，０〜２％のＭｎＯｘ及び０.０５〜０.２％のＳｎＯ２を含み、また別の態様においては、モル％で、６７〜７４％のＳｉＯ２，１１〜１５％のＡｌ２Ｏ３，５.５〜９％のＬｉ２Ｏ，０.５〜２％のＺｎＯ，２〜４.５％のＭｇＯ，３〜４.５％のＴｉＯ２，０〜２.２％のＢ２Ｏ３，０〜１％のＮａ２Ｏ，０〜１％のＫ２Ｏ，０〜１％のＺｒＯ２，０〜４％のＰ２Ｏ５，０〜０.１％のＦｅ２Ｏ３，０〜１.５％のＭｎＯｘ及び０.０８〜０.１６％のＳｎＯ２を含む、結晶性ガラスが融解時につくられるように配合された原材料の混合物を融解する工程を含む。
【００５３】
別の態様において、そのような原材料混合物は以下の組成基準：
（１） [Ａｌ２Ｏ３＋Ｂ２Ｏ３]の総モル和に対する[Ｌｉ２Ｏ＋Ｎａ２Ｏ＋Ｋ２Ｏ＋ＭｇＯ＋ＺｎＯ]の総モル和の比は、０.７から１.５の間、いくつかの別の実施形態においては０.７５から１.０５の間、また別の態様においては０.８から１の間とすることができるであろう、及び
（２）[ＳｉＯ２＋Ｂ２Ｏ３]の総モル和に対する[ＴｉＯ２＋ＳｎＯ２]の総モル和の比は、０.０４より大きく、いくつかの別の実施形態においては０.０５より大きくすることができる、
を示す結晶性ガラスが融解時につくられるように配合される。さらにまた別の態様において、そのような原材料混合物は、約１６００℃より低い温度において溶融ガラス組成物を清澄化及び均質化すると上記結晶性ガラスがつくられるように配合される。さらにまた別の態様は、溶融結晶性ガラスをガラス品に形成する工程を含む。
【００５４】
別の態様において、いくつかの他の方法は、結晶性ガラスに転換することによって主結晶相としてβスポジュメンを有するガラス−セラミックを形成するための方法を含む。そのような他の方法は、
（ｉ）結晶化して、主結晶相としてβスポジュメンを有する、ガラス−セラミックになることができるように配合された結晶性ガラスを含むガラス品及び／またはそのような結晶性ガラスを、７００℃と８１０℃の間の範囲にある核形成温度（Ｔｎ）まで１〜１０℃/分のレートで加熱する工程、
（ii）核形成結晶性ガラスを含むガラス品及び／または核生成結晶性ガラスをつくるため、結晶性ガラスを含むガラス品及び／または結晶性ガラスを、１/４時間から２時間の間の範囲の時間、核形成温度に維持する工程、
（iii）核形成結晶性ガラスを含むガラス品及び／または核生成結晶性ガラスを、８５０℃と１２５０℃の間の範囲にある結晶化温度（Ｔｃ）まで１〜１０℃/分のレートで加熱する工程、
（iv）主結晶相としてβスポジュメンを有するβスポジュメンガラス−セラミックを含む物品及び／またはそのようなβスポジュメンガラス−セラミックをつくるため、核形成結晶性ガラスを含むガラス品及び／または核生成結晶性ガラスを、約１/４時間から４時間の間の範囲の時間、結晶化温度に維持する工程、及び
（ｖ）βスポジュメンガラス−セラミックを含む物品及び／またはβスポジュメンガラス−セラミックを室温まで冷却する工程、
を含む。
【００５５】
結晶性ガラスに加えて、工程（iii）及び（iv)の温度−時間プロファイルは、所望の、主結晶相としてβスポジュメン固溶体及び１つ以上の少結晶相として、ルチルを含む、Ｔｉ含有結晶相；主結晶相及び／または（１つ以上の）少結晶相及び残余ガラスの所望の比率；主結晶相及び／または（１つ以上の）少結晶相及び残余ガラスの所望の結晶相構成；主結晶相及び／または（１つ以上の）少結晶相の所望の結晶粒径または結晶粒径分布；及び、したがって、本開示の態様及び／または実施形態にしたがって得られるガラス−セラミック及び／またはガラス−セラミック品の、最終の完全性、品質、色及び／または不透明度が得られるように、慎重に規定される。
【００５６】
原材料の選択に関し、ＳｉＯ２源として低鉄含有量の砂の使用が推奨される。酸処理の前に、砂及び他のバッチ材料の鉄レベルを低めることが必要になり得る。バッチ材料の処理自体が鉄酸化物を取り込まないことを確認することが重要である。Ｂ２Ｏ３源として無水ホウ酸を用いることができる。出発材料として、スポジュメン、微粒アルミナ及びメタリン酸アルミニウムを用いることができる。当業者であれば、ガラス−セラミックの予想される最終組成にしたがって、用いられるバッチ材料の量を計算することができる。上述したように、有益であることがわかっている清澄化剤は、約０.０５〜０.１５モル％のＳｎＯ２である。
【００５７】
混合バッチ材料は次いでガラス槽に投入され、通常のガラス融解プロセスにしたがって融解される。ガラス融解担当技術者であれば、ガラス融解槽の動作容量及び温度に適合させるため、上述した組成範囲内でバッチの組成を調節してガラスの融解容易性を微調整することができる。溶融ガラスは従来方法を用いて均質化及び清澄化することができる。１６００℃をこえる融点を有するいくつかのガラスも結晶化させてβ石英及び／またはβスポジュメン固溶体ガラス−セラミックを形成することはできるが、そのような高温融解は通常、高価な特別設計の融解槽内で行われなければならない。さらに、そのような高融点ガラスの液相挙動は通常、より高温のプレス成形及び金型成形を必要とする。
【００５８】
均質化及び清澄化され、温度が一様な溶融ガラスは次いで所望の形状に成形される。流し込成形、金型成形、プレス成形、圧延、フローティング、等のような、様々な成形法を用いることができる。一般に、ガラスは液相粘度より低い粘度において（したがって、液相温度より高い温度で）成形されるべきである。例としてプレス成形をとり上げる。ガラスは初めに、プランジャーを用いて、高温の金型に送られ、所望の形状、表面構造及び表面粗さを有するガラス品に成形される。小さい表面粗さ及び精密な表面輪郭を得るためには、ガラス塊を金型に押し込んで充填するために精密プランジャーが必要である。高ＩＲ透過が必要であるべきガラス品の表面上にプランジャーがＩＲ吸収性酸化物または他の欠陥を導入しないであろうことも必要である。次いで成形品が金型から取り出され、必要であり、望ましい、以降の処理のために成形品から応力を十分に取り除くため、ガラスアニール炉に移される。その後、冷却されたガラス成形品は、品質管理目的のため、検査され、化学特性及び物理特性が分析される。製品仕様が守られているか否かを見るため、表面粗さ及び輪郭が検査され得る。
【００５９】
本開示のガラス−セラミック品を作製するため、上のようにつくられたガラス品は結晶化炉に入れられて、結晶化プロセスにかけられる。炉の温度−時間プロファイルはプログラム制御され、ガラス成形品及び、ガラス板等のような、その他のガラス品が主結晶相としてβスポジュメンを有するガラス−セラミック品になることを保証するために最適化されることが望ましい。上述したように、ガラス組成及び結晶化プロセス中の熱履歴が、最終結晶相、最終結晶相構成及び最終製品における結晶の大きさを決定する。一般に、ガラス品は初めに、結晶核ができ始める核形成温度（Ｔｎ）範囲まで加熱される。続いて、βスポジュメン結晶化を達成するため、ガラス品はさらに高い最大結晶化温度Ｔｃまで加熱される。結晶化が所望の程度まで進むような時間にわたり、ガラス品をＴｃに保つことが望ましいことが多い。本開示のガラス−セラミック品を得るための、核形成温度Ｔｎは７００〜８１０℃の間であり、最大結晶化温度Ｔｃは８５０℃〜１２５０℃の間である。結晶化後、ガラス−セラミック品を結晶化炉から出して室温まで冷却することができる。当業者であれば、上記の範囲内の様々なガラス組成に合わせるため、結晶化サイクルのＴｎ、Ｔｃ及び温度−時間プロファイルを調節することができる。本開示のガラス−セラミック品は不透明な白色を呈し得ることが有利である。
【００６０】
本開示のガラス−セラミック品は最終の目的とする使用の前にさらに処理され得る。そのような後処理の１つに、ガラスセラミック品の少なくとも一方の表面の少なくとも一部がＩＸプロセスにかけられた、少なくとも一方の表面のＩＸ部分が、ガラス−セラミック品の総厚の２％以上の層深さ（ＤＯＬ）を有する圧縮層を有し、同時に、表面内に少なくとも３００ＭＰａの圧縮応力（σｓ）を示すような、ＩＸガラス−セラミック品を形成するためのガラス−セラミック品のＩＸ処理を含む。上記のＤＯＬ及び圧縮応力（σｓ）が達成される限り、当業者に知られるいかなるＩＸプロセスも適し得るであろう。
【００６１】
さらに詳しい実施形態において、ハウジングまたは筐体は、２ｍｍの総厚を有し、４０μｍのＤＯＬを少なくとも５００ＭＰａの圧縮応力（σｓ）を示す圧縮層とともに有する。この場合も、これらの特徴を達成するいかなるＩＸプロセスも適し得る。
【００６２】
一工程ＩＸプロセスに加えて、複ＩＸ工程手順を用いて性能強化のために設定されたＩＸプロファイルをつくることができるであろうことに注意されたい。すなわち、異なるイオン濃度で調製された複数のＩＸ浴を用いることにより、または異なるイオン半径を有する異なるイオン種を用いて調製された複数のＵＸ浴を用いることにより、選ばれた深さに応力プロファイルがつくられる。
【００６３】
本開示に用いられるように、「イオン交換される」は、加熱されたβスポジュメンガラス−セラミックを、ガラス−セラミックの表面及び／またはバルク内に存在するイオンとは異なるイオン半径を有する加熱された溶液で処理し、よって、イオン交換（ＩＸ）温度条件に応じて、イオン半径が小さいイオンをイオン半径が大きいイオンで、またはイオン半径が大きいイオンをイオン半径が小さいイオンで、置換することと理解される。例えば、カリウム（Ｋ）イオンは、やはりＩＸ温度条件に応じて、ガラス−セラミック内のナトリウム（Ｎａ）イオンを置換し得るか、またはガラス−セラミック内のＮａイオンで置換され得るであろう。あるいは、ルビジウム（Ｒｂ）またはセシウム（Ｃｓ）のような、原子半径が大きいその他のアルカリ金属のイオンがガラス−セラミック内の小さいアルカリ金属イオンを置換し得るであろう。同様に、硫酸塩、塩化物、等のような、ただしこれらには限定されない、その他のアルカリ金属塩をイオン交換（ＩＸ）プロセスに用いることができる。
【００６４】
本方法において、小さいイオンに対して大きいイオンが置換される、及び／または大きいイオンに対して小さいイオンが置換される、いずれのタイプのＩＸもおこり得ると考えられる。いくつかの態様及び／または実施形態の１つにおいて、方法は、３１０〜４３０℃の温度でＮａＮＯ３浴内に１０時間まで入れておくことによるβスポジュメンガラス−セラミックのＩＸ（特に、リチウム対ナトリウムイオン交換）を含む。別の態様及び／または実施形態において、カリウム／ナトリウム混合浴を同様の温度及び時間で用いて、例えば、８０/２０ＫＮＯ３/ＮａＮＯ３浴または６０/４０ＫＮＯ３/ＮａＮＯ３浴を同等の温度で用いて、ＩＸを達成することができる。また別の態様及び／または実施工程において、２工程ＩＸプロセスが考えられ、第１の工程はＬｉ含有塩浴で達成され、例えば溶融塩浴は、主構成成分としてＬｉ２ＳＯ４を含むが、溶融塩浴をつくるに十分な濃度のＮａ２ＳＯ４，Ｋ２ＳＯ４またはＣｓ２ＳＯ４で希釈された、高温硫酸塩浴とすることができる。このＩＸ工程はβスポジュメンガラス−セラミック内の大きいナトリウムインをＬｉ含有塩浴内に見られる小さいリチウムイオンで置換するためにはたらく。第２のＩＸ工程はＮａをβスポジュメンガラス−セラミック内に交換するためにはたらき、上記のように、３１０℃と４３０℃の間の温度でのＮａＮＯ３浴によって達成され得る。
【００６５】
結晶性ガラス、ガラス−セラミック、ＩＸ性ガラス−セラミック及び／またはＩＸガラス−セラミックの特性評価
本開示の態様及び／または実施形態にしたがう、βスポジュメンガラス−セラミック、ＩＸ性βスポジュメンガラス−セラミック及びＩＸβスポジュメンガラス−セラミックの色を表すＣＩＥＬＡＢ色空間座標（例えば、ＣＩＥ Ｌ＊，ＣＩＥ ａ＊，及びＣＩＥ ｂ＊；またはＣＩＥ Ｌ＊，ａ＊，及びｂ＊；またはＬ＊，ａ＊，及びｂ＊）を、
http://www.xphotonics.com/tech/Color%20Measurement/Current%20American%20/20Practice%20in%20Measurement.pdf，
にある、エフ・ダブリュー・ビルマイヤー・ジュニア(F. W. Billmeyer, Jr.)，「色測定における現在の米国の実践(Current American Practice in Color Measurement)」，Applied Optics，１９６９年４月，第８巻，第４号，pｐ.７３７〜７５０，に説明されている方法のような、当業者には既知の方法により、全反射―正反射を含む―測定から決定した。すなわち、全反射―正反射を含む―測定を、表面を光学研磨した測定用３３ｍｍφ×８ｍｍ厚サンプルディスクを用いて行った。そのような全反射―正反射を含む―測定を行い、結果を変換してＬ＊，ａ＊，及びｂ＊色空間座標を得るための機材及び資材には、
２５０〜３３００ｎｍの波長範囲（例えば、紫外(ＵＶ：３００〜４００ｎｍ)、可視（Ｖｉｓ：４００〜７００ｎｍ）及び赤外（ＩＲ：７００〜２５００ｎｍ）における全反射―正反射を含む―測定が可能になるように、適切に装備され、構成された、市販のＶａｒｉａｎ Ｃａｒｙ ５ＧまたはＰｅｒｋｉｎＥｌｍｅｒ Ｌａｍｂｄａ ９５０ ＵＶ-ＶＩＳ-ＮＩＲ分光計のような、積分球を備える紫外-可視-近赤外（ＵＶ-ＶＩＳ-ＮＩＲ）分光計（例えば、
http://www.perkinelmer.com.cn/CMSResources/Images/46-131732BRO_Lambda950850650Americas.pdf，
http://www.perkinelmer.com.cn/CMSResources/Images/44-74191APP_LAMBDA620IntegratingSpeheres.pdf，及び
http://www.labsphere.com/iploads/LambdaSpectroscopyBrochure.pdf，
のそれぞれにある、ＬＡＭＢＤＡ（商標）ＵＶ/Ｖｉｓ/ＮＩＲ及びＵＶ/Ｖｉｓ分光計−９５０，８５０または６５０；積分球の応用及び用法；及び高性能Ｌａｍｂｄａ分光計アクセサリーパンフレットを見よ。これらの技術文献は本明細書に参照として含められる）、及び
測定値の変換の結果として、Ｆ０２光源及び標準の１０°観測に基づくＣＩＥＬＡＢ色空間座標（Ｌ＊，ａ＊，及びｂ＊）が得られる、ＵＶ-ＶＩＳ-ＮＩＲ分光計に組み合わされる解析ソフトウエア（米国フロリダ州西パームビーチ(West Palm Beach)のＴｈｅｒｍｏ Ｓｃｉｒｔｉｆｃ社から市販されているＧＲＡＭＳ分光計ソフトウエアセットのＵＶ/ＶＩＳ/ＮＩＲアプリケーションパック）、例えば、
http://www.thermo.com/eThermo/CMA/PDFs/Product/productPDF_24179.pdf，
にあるＧＲＡＭＳ-ＵＧ１００９パンフレットを見よ。この技術文献は本明細書に参照として含められる、
がある。
【００６６】
本開示の態様及び／または実施形態にしたがう結晶性ガラス、ガラス−セラミック、ＩＸ性ガラス−セラミック及び／またはＩＸガラスセラミックの半透明度または不透明度の定量的測定は、イー・エル-メリージー(E. El-Meliegy)著，「医療用途のためのガラス及びガラスセラミック(Glasses and Glass Ceramics for Medical Applications)」，（米国ニューヨーク），スプリンガー(Springer)，２０１２年，ｐｐ.１５６〜１５７（９.６.１ 半透明度または不透明度の定量的測定(Quantitative Measurement of Translucency or Opacity)）に説明されている方法のような、当業者には既知の方法によって実施できる。この技術文献は本明細書に参照として含められる。
【００６７】
本開示の態様及び／または実施形態にしたがう結晶性ガラスの粘度は、米国ペンシルバニア州コンショホーケン(Conshohocken)のＡＳＴＭインターナショナルによる、ＡＳＴＭ Ｃ９６５-９６「軟化点より高温のガラスの粘度を測定するための標準手順(Standard Practice for Measuring Viscosity of Glass Above the Softening Point)」（及びこの派生−全てが本明細書に参照として含められる）、ＡＳＴＭ Ｃ１３５１Ｍ-９６「中実直立円筒の粘性圧縮による１０Ｅ４Ｐａ・秒と１０Ｅ８Ｐａ・秒の間のガラスの粘性のための標準試験方法(Standard Test Method for Measurement of Viscosity of Glass Between 10E4 Pa・s and 10E8 Pa・s by Viscous Compression of Solid Right Cylinder)」（及びこの派生−全てが本明細書に参照として含められる）、及びＡＳＴＭ Ｃ１３５０Ｍ-９６「軟化点からアニール範囲の間のガラスの粘度（ほぼ１０Ｅ８Ｐａ・秒からほぼ１０Ｅ１３Ｐａ・秒）を測定するための標準手順(Standard Practice for Measuring Viscosity of Glass Between Softening Point and Annealing Range (Approximately 10E8 Pa・s to Approximately 10E13 Pa・s)」（及びこの派生−全てが本明細書に参照として含められる）に説明される方法のような、当業者には既知の方法によって測定することができる。
【００６８】
本開示の態様及び／または実施形態にしたがう結晶性ガラスのアニール点及び歪点は、米国ペンシルバニア州コンショホーケンのＡＳＴＭインターナショナルによる、ＡＳＴＭ Ｃ５９８「ビーム曲げによるガラスのアニール点及び歪点に対する標準試験方法(Standard Test Method for Annealing Point and Strain Point of Glass by Beam Bending)」（及びこの派生−全てが本明細書に参照として含められる）に説明される方法のような、当業者には既知の方法によって測定することができる。
【００６９】
本開示の態様及び／または実施形態にしたがう結晶性ガラス、ガラス−セラミック、ＩＸ性ガラス−セラミック及び／またはＩＸガラスセラミックの誘電パラメータ（例えば、誘電正接、誘電定数、等）は、それぞれ、
http://whites.sdsmt.edu/classes/ee692gwmm/notes/Baker-Javis_IMM_2010,pdf，
http://www.eeel.nist.gov/advanced_materials_publications/Baker-Javis%20IM%2094.pdf，
http://www.eeel.nist.gov/advanced_materials_publications/Baker-Javis%20TN&201355-R.pdf，及び
http://whites.sdsmt.edu/classes/ee692gwmm/additional/NIST_Tech_Note_1520.pdf，
にある、ジェイ・ベイカー-ジャービス(J. Baker-Jarvis)、等，「高周波数誘電体測定(High-Frequency Dielectric Measurements)」，IEEE Trans. Instrum. Meas.，２０１０年４月，ｐｐ.２４〜３１；ジェイ・ベイカー-ジャービス、等，「開放端同軸プローブの解析(Analysis of an Open-Ended Coaxial Probe)」，IEEE Trans. Instrum. Meas.，１９９４年１０月，第４３巻，第５号，ｐｐ.７１１〜７１８；ジェイ・ベイカー-ジャービス、等，「誘電率及び透磁率を測定するための透過／反射及び短絡線路法(Transmission/Reflection and Short-Circuit Line Methods for Measuring Permittivity and Permeability)」，Natl, Inst. Stand. Trchnol. Tech. Note 1355-R，１９９３年１２月，ｐ.２３６；及びジェイ・ベイカー-ジャービス、等，「電子パッケージ材料に関する誘電体及び導電体損失の特性評価及び測定(Dielectric and Conductor-Loss Characterization and Measurements on Electronic Packaging Materials)」，Natl, Inst. Stand. Trchnol. Tech. Note 1520，２００１年７月，ｐ.２３６に概要が示されているプローブと同様の開放端同軸プローブを用いてなされる方法のような、当業者には既知の方法によって室温で特性評価した。これらの技術文献は本明細書に参照として含められる。当業者であれば、実験室においては、誘電パラメータが様々なサンプルサイズ及びサンプル形状を用いる異なる方法によって測定され得ることを認めるであろう（例えば、ジェイ・ベイカー-ジャービス、等，「高周波数誘電体測定」，IEEE Trans. Instrum. Meas.，２０１０年４月，ｐｐ.２４〜３１；
http://whites.sdsmt.sdu/classes/ee692gwmm/additional/GILENT_Basics_dielectric_properties.pdf，
にある、Agilent Application Note 「材料の誘電特性測定の基礎(Basics of Measuring the Dielectric Properties of Materials)」，Agilent Technologies, Inc.，パンフレット第５９８９-２５８９ＥＮ号，２００５年４月２８日；
http://ieeexplore.ieee.org/xpl/login.jsp?reload=true&tp=&arnumber=1447649&url=http%3A%2F%2F，
にある、エイチ・イー・ブッシー(H. E. Bussey)，「材料のＲＦ特性の測定：調査報告(Measurement of RF Propertied of Materials)」，Proc. IEEE，１９６７年，第５５号，ｐｐ.１０４６〜１０５３；及び、
http://www.eeel.nist.gov/advanced_materials_publications/Baker-Javis%20TN1536.pdf，
にある、ジェイ・ベイカー-ジャービス、等，「損失のある材料：固体、液体、金属、建築材料及び負屈折率材料の誘電率及び透磁率の測定(Measuring Permittivity and Permeability of Lossy Materials: Solids, Liquids, Metals, Building Materials, and Negative-Index Materials)」，Natl, Inst. Stand. Trchnol. Tech. Note 1536，２００４年，を見よ。これらの技術文献は本明細書に参照として含められる）。測定手法は注目する周波数に依存する。数ＭＨｚまでの周波数においては、容量法が一般に用いられる。キャパシタの平板の間に材料がおかれ、容量の測定から、誘電定数を計算することができる。波長が導体間距離よりかなり長ければ容量モデルは有効である。
【００７０】
本開示の態様及び／または実施形態にしたがう結晶性ガラス、ガラス−セラミック、ＩＸ性ガラス−セラミック及び／またはＩＸガラスセラミックについて、オランダ国のフィリップス(Philips)社で製造されたモデルＰＷ１８３０（Ｃｕ Ｋα線）回折計のような市販装置を用い、当業者には既知のＸ線回折（ＸＲＦ）分析法によって、結晶相構成内の結晶相の同定、及び／または結晶相の結晶寸法の決定を行った。回折スペクトルは一般に５°から８０°の２θについてとった。
【００７１】
本開示の態様及び／または実施形態にしたがう結晶性ガラス、ガラス−セラミック、ＩＸ性ガラス−セラミック及び／またはＩＸガラスセラミックの表面の特性評価のために測定された基本プロファイルは、電子線マイクロプローブ（ＥＭＰ）、Ｘ線蛍光分光法（ＸＰＳ）、二次イオン質量分析法（ＳＩＭＳ）、等のような、当業者には既知の手法によって決定した。
【００７２】
透明なＩＸ材料の、表面層の圧縮応力（σｓ）、平均表面圧縮（ＣＳ平均）及び層深さ（ＤＯＬ）は従来の光学手法及び、いずれも日本国東京の（株）ルケオ及び／または（有）折原製作所から入手できる、市販の表面応力計：モデルＦＳＭ-３０，ＦＳＭ-６０，ＦＳＭ-６０００ＬＥ，ＦＳＭ-７０００Ｈ，等のような、機器を用いて簡便に測定することができる（例えば、
http://www.orihara-ss.co.jp/catalog/fsm/fsm-30-Ecat.pdf，
にある、ＦＳＭ-３０表面応力計カタログ、カタログ番号ＦＳ-００１３Ｅ；
http://www.liceo.co.jp/english/pdf/FSM-60LE%20Ecat,pdf，
にある、ＦＳＭ-６０表面応力計カタログ、カタログ番号ＦＳ-００１３Ｅ；
http://www.liceo.co.jp/english/pdf/FSM-6000LE%20Ecat,pdf，
にある、ＦＳＭ-６０００ＬＥ表面応力計カタログ、改訂版２００９.０４；
http://www.liceo.co.jp/catalog/catalog-pdf/FSM-7000H_cat.pdf，
にある、ＦＳＭ-７０００Ｈ表面応力計カタログ、カタログ番号ＦＳ-００２４ ２００９.０８；
http://www.orihara-ss.co.jp/data/literature01/A034.pdf，
にある、ティー・キシ(T. Kishi)，「化学的に強化されたガラスの光導波路効果を利用する表面応力計(Surface Stress Meters Utilizing the Optical Waveguide Effect of Chemically Tempered Glasses)」，Optics & Lasers in Engineering，１９８３年，第４巻，ｐｐ.２５〜３８；及び、
http://www.orihara-ss.co.jp/data/literature01/A001.pdf，
にある、ケイ・コバヤシ(K. Kobayashi)，等，「ガラスの化学的強化及び工業的応用(Chemical Strengthening of Glass and Industrial Application)」，昭和５２年（１９７７年），第５２巻，ｐｐ.１０９〜１１２，を見よ。これらの技術文献は本明細書に参照として含められる）。
【００７３】
本開示のβスポジュメンガラス−セラミック、ＩＸ性βスポジュメンガラス−セラミック及び／またはＩＸβスポジュメンガラス−セラミックの不透明性のため、上に論じたような表面応力計を用いるＣＳ平均測定のための手法は、将来は可能になるとしても、現在のところ利用できないことがある。したがって、ＣＳ平均は、ＩＸβスポジュメンガラス−セラミックのサンプルに曲率が誘起されるように、サンプルを選択的にエッチングすることで得ることができる。エッチングされた試料に表れる曲率の大きさは圧縮応力（σｓ）に関係する。サンプルを断続的にエッチングし、誘起曲率を測定して対応する圧縮応力（σｓ）を測定することにより、そのサンプルについての応力プロファイルを明らかにすることができる。このようにしてＤＯＬも得ることができる（例えば、
http://www.sciencedirect.com/，
で利用できる、ブイ・エム・スグラボ(V. M. Sglavo)，等，「曲率測定による残留応力プロファイル決定手法(Procedure for Residual Stress Profile Determination by Curvature Measurements)」，Mechanics of Materials，２００５年，第３７巻，ｐｐ.８８７〜８９８を見よ。この技術文献は本明細書に参照として含められる）。同時に、断続エッチングのそれぞれの後にサンプルの化学組成を測定して濃度プロファイルを明らかにし、サンプルの化学組成と圧縮応力（σｓ）の間の関係を得ることができる。結晶材料内の応力緩和はガラスに比較して最小限であり得るから、簡単な比例常数で濃度プロファイルと応力プロファイルを結び付けることができる。指定されたＩＸ処理にかけられた指定された出発組成及び形状寸法（例えば、厚さ、等）のＩＸβスポジュメンガラス−セラミックのサンプルについて反復エッチング／曲率法を用いてＣＳ平均を決定してしまえば、対応するＩＸβスポジュメンガラス−セラミックのサンプル内の濃度プロファイル（すなわち、深さの関数としての組成）を測定して、ＣＳ平均及びＤＯＬの推定値を得ることができる。この目的のため、本開示の態様及び／または実施形態にしたがうＩＸβスポジュメンガラス−セラミックの、サンプル表面層内の圧縮応力（σｓ）、サンプル表面における平均表面圧縮応力（ＣＳ平均）、釣合い張力の結果としてのサンプルの中心における平均中心張力（ＣＴ平均）及び層深さ（ＤＯＬ）を、ＥＭＰ，ＸＰＳ，ＳＩＭＳ，等のような、当業者には既知の分析手法を用いて置換イオン及び／または置換されたイオンの濃度プロファイルから推定することができる。上に論じたようなＩＸプロセス中、ガラス−セラミック表面及び／またはバルク内に存在するイオン半径が小さいイオンはイオン半径が大きいイオンと交換され得る。図１０に簡略に示されるように、これは、サンプル１００の表面１１０に圧縮応力（σｓ）を生じさせ、試料１００の全体にわたって力を釣り合わせるため、釣合い張力がサンプル１００の中心領域１３０に誘起される。平均表面圧縮応力（ＣＳ平均）は以下の関係式：
ＣＳ平均＝ＣＴ平均×(１−２ＤＯＬ)/ＤＯＬ
によって、平均中心張力（ＣＴ平均）に関係付けられる。
【００７４】
ここで、ｔはβスポジュメンガラス−セラミックサンプル１００の厚さであり、ＤＯＬ（層深さ１２０）はサンプル１００の表面１１０から、表面１１０に対して垂直な方向に沿って、サンプル１００内の応力が符号を変える（すなわち、ゼロになる）場所までの距離である。
【００７５】
サンプル１００に対し、応力プロファイルの張力領域（すなわち、サンプル１００の中心領域１３０）の全体にわたる応力の積分により、積分中心張力（ＩＣＴ）が与えられる。ＩＣＴは、サンプル１００の総厚（ｔ）、圧縮応力層の層深さ（ＤＯＬ）１２０，平均中心張力（ＣＴ平均）及び圧縮応力層の形状またはプロファイルに、式：
ＩＣＴ＝ＣＴ×(ｔ−２ＤＯＬ)
によって関係付けられる。
【００７６】
ここで、中心領域１３０の厚さ（ｔ−２ＤＯＬ）は表面に対して垂直な方向である。サンプルの総積分応力はゼロでなければならないから、サンプル１００内の力を釣り合わせるため、積分表面圧縮（ＩＣＴ）は、−ＩＣＳ＋ＩＣＴ＝０になるように、ＩＣＴと同じ大きさであるが、反対の符号（−）を有する。ＩＣＳは、圧縮応力層の層深さ（ＤＯＬ）１２０、平均表面圧縮応力（ＣＳ平均）及び圧縮応力層の形状またはプロファイルに、式：ＩＣＳ＝ＣＳ平均×ＤＯＬによって関係付けられる。ここで、圧縮応力領域の層深さ（ＤＯＬ）は上で定められている（すなわち、サンプル１００の表面１１０から表面１１０に対して垂直な方向に沿ってサンプル１００内の応力が符号を変える（すなわち、ゼロになる）場所までの距離である）。適切な代入を行い、平均表面圧縮応力（ＣＳ平均）について解けば、上の関係式が得られる。拡散及び応力の標準的な表現を用いれば、様々なプロセス条件（例えば、温度、時間、置換イオン、置換されるイオン、等）の関数としてモデルを確立することができ、確立した。相互拡散率（すなわち、反対方向の置換イオン及び置換されるイオンの両者の運動に関係付けられる実効拡散率または相互拡散係数）が、既知のプロセス条件から測定された濃度プロファイルにフィッティングされる。これらの相互拡散率は、当業者には既知であるように、温度の逆数に指数的に依存する、アレニウス関係式にしたがう（相互拡散率の対数が１/Ｔに比例する）。拡散の計算に対する境界条件は、ＩＸ浴組成及びサンプルの出発組成に基づく。与えられた拡散率、サンプル形状（例えば平板）、サンプルまたは平板の厚さ、及びＩＸ浴組成（例えば、塩浴組成）に対して、得られる一次元拡散方程式の解式は、例えば、ジェイ・クランク(J. Crank)著，(Mathematics of Diffusion)」，第２版，１９７５年に与えられる指針に沿って進められる。次いで応力は、例えば、エイ・ケイ・バルシュネイア(A. K. Varshneya)著，「無機ガラスの基礎(Fundamentals of Inorganic Glasses)」，第２版，２００６年に説明されているように、ＩＸプロセス工程完了後のサンプル内の置換イオンまたは置換されたイオンの濃度に比例する。力の平衡にしたがうため、得られる応力曲線の積分がゼロになるように、定数を差し引く必要があり得るであろう。高温になるほど応力緩和の効果が重要になるかもしれないが、ガラス−セラミックではそのようには見えない。ＥＭＰ，ＸＰＳ，ＳＩＭＳ，等のような、当業者には既知の分析手法を用いる濃度プロファイルの知見は、上述した反復エッチング／曲率法からのようなＣＳ平均の推定値と合わせて、２つの測定の間の相関を与える。ＣＳ平均を決定するための反復エッチング／曲率法は人手がかかり、ＩＸβスポジュメンガラス−セラミックに対して破壊的であることを認識すれば、ＩＸβスポジュメンガラス−セラミックの濃度プロファイルの測定によってＣＳ平均を推定するためにこの相関を用いることができる。これは予想濃度プロファイルを測定された濃度プロファイルと比較することによって、また、利用できる場合は、ＩＸガラス−セラミック表面層内の圧縮応力（σｓ）及び層深さ（ＤＯＬ）の測定によって決定されたＣＳ平均との比較によって、吟味することができる。
【００７７】
本開示の態様及び／または実施形態にしたがう結晶性ガラス、ガラス−セラミック、ＩＸ性ガラスセラミック及び／またはＩＸガラスセラミックの曲げ強さは、米国ペンシルバニア州コンショホーケンのＡＳＴＭインターナショナルによる、ＡＳＴＭ Ｃ１４９９「先端セラミックの単調等二軸曲げ強さの決定(Determination of Monotonic Equibiaxial Flexural Strength Advansed Ceramics)」（及びこの派生−全てが本明細書に参照として含められる）に説明される方法のような、当業者には既知の方法によって特性評価することができる。
【００７８】
本開示の態様及び／または実施形態にしたがう結晶性ガラス、ガラス−セラミック、ＩＸ性ガラスセラミック及び／またはＩＸガラスセラミックのヤング率、剪断弾性率及びポアソン比は、米国ペンシルバニア州コンショホーケンのＡＳＴＭインターナショナルによる、ＡＳＴＭ Ｃ１２９５「インパルス振動励起による先端セラミックのための動的ヤング率、剪断弾性率及びポアソン比に対する標準試験法(Standard Test Method for Dynamic Young's Modulus, shear Modulus, and Poisson Ratio for Advanced Ceramics by Impulse Excitation of Vibration)」（及びこの派生−全てが本明細書に参照として含められる）に説明される方法のような、当業者には既知の方法によって特性評価することができる。
【００７９】
本開示の態様及び／または実施形態にしたがう結晶性ガラス、ガラス−セラミック、ＩＸ性ガラスセラミック及び／またはＩＸガラスセラミックのヌープ硬度は、米国ペンシルバニア州コンショホーケンのＡＳＴＭインターナショナルによる、ＡＳＴＭ Ｃ１３２６「先端セラミックのヌープ押込硬度に対する標準試験方法(Standard Test Method for Knoop Indentation Hardness of Advanced Ceramics)」（及びこの派生−全てが本明細書に参照として含められる）に説明される方法のような、当業者には既知の方法によって特性評価することができる。
【００８０】
本開示の態様及び／または実施形態にしたがう結晶性ガラス、ガラス−セラミック、ＩＸ性ガラスセラミック及び／またはＩＸガラスセラミックのビッカース硬度は、米国ペンシルバニア州コンショホーケンのＡＳＴＭインターナショナルによる、ＡＳＴＭ Ｃ１３２７「先端セラミックのビッカース押込硬度に対する標準試験方法(Standard Test Method for Vickers Indentation Hardness of Advanced Ceramics)」（及びこの派生−全てが本明細書に参照として含められる）に説明される方法のような、当業者には既知の方法によって特性評価することができる。
【００８１】
本開示の態様及び／または実施形態にしたがう結晶性ガラス、ガラス−セラミック、ＩＸ性ガラスセラミック及び／またはＩＸガラスセラミックの熱膨張係数（ＣＴＥ）は、米国ペンシルバニア州コンショホーケンのＡＳＴＭインターナショナルによる、ＡＳＴＭ Ｅ２２８「プッシュロッド式膨張計を用いる固体材料の線熱膨張に対する標準試験方法(Standard Test Method for Linear Thermal Expansion of Solid Materials with a Push-Rod Dilatometer)」（及びこの派生−全てが本明細書に参照として含められる）に説明される方法のような、当業者には既知の方法によって特性評価することができる。
【００８２】
本開示の態様及び／または実施形態にしたがう結晶性ガラス、ガラス−セラミック、ＩＸ性ガラスセラミック及び／またはＩＸガラスセラミックの破壊靱性（Ｋ１Ｃ）は、米国ペンシルバニア州コンショホーケンのＡＳＴＭインターナショナルによる、ＡＳＴＭ Ｃ１４２１「環境温度における先端セラミックの破壊靱性の決定に対する標準試験方法(Standard Test Method for Determination of Fracture Toughness of Advanced Ceramics)」（及びこの派生−全てが本明細書に参照として含められる）に説明される方法及び／またはＶ字形ノッチ付ショートバー（ＣＮＳＢ）を用いる方法及び／または米国ペンシルバニア州コンショホーケンのＡＳＴＭインターナショナルによる、ＡＳＴＭ Ｅ１３０４ Ｃ１４２１「金属材料の平面−歪（Ｖ字形ノッチ）破壊靱性に対する標準試験方法(Standard Test Method for Plane-Strain (Chevron Notch) Fracture Toughness of Metallic Materials)」（及びこの派生−全てが本明細書に参照として含められる）に実質的にしたがう方法のような、当業者には既知の方法によって特性評価することができる。
【実施例】
【００８３】
以下の実施例は本開示の利点及び特徴を示すものであって、本開示をそれらの実施例に限定することは全く目的とされていない。
【００８４】
個々の成分の総和がほぼ１００であるかまたはこれに非常に近い限り、全ての実用目的に対し、報告される値はモル％を表すと見なされ得る。実際の結晶性ガラスバッチ構成成分は、酸化物または、他のバッチ成分と一緒に融解されると、適切な比率で所望の酸化物に転換されるであろう、その他の化合物の、いかなる材料も含み得る。
【００８５】
【表１−１】
2018150230.tif 000004
【００８６】
【表１−２】
2018150230.tif 000005
【００８７】
実施例１〜８
表Ｉに挙げた実施例の結晶性ガラスは、融解及び清澄化時に１０００ｇの結晶性ガラスが得られるように配合した原材料バッチを用いて、白金るつぼ内で作製した。配合原材料バッチを収めたるつぼのそれぞれを１５７５℃〜１６５０℃に予備加熱した炉に入れ、配合原材料バッチは融解し、清澄化されて、溶融結晶性ガラスになり、次いで溶融結晶性ガラスを流し込成形により結晶性ガラスの平塊にして、６００℃で１時間、アニールした。このようにして、次いで、そのような、異なるかまたは同様の温度−時間サイクルにプログラムした静置炉に入れることで、多くの異なる、及び/または同様の、熱処理に実施例結晶性ガラスの個々の平塊をかける（核形成及び結晶化させる）ことができた。表Ｉに挙げた実施例結晶性ガラスの多くのパテをかけた温度−時間サイクルのいくつかに例には、
室温と５００℃の間に設定された炉内への挿入、
７８０℃の核形成温度（Ｔｎ）までの５℃/分での加熱、
７８０℃に２時間の保持、
７８０℃から、Ｂ２Ｏ３含有結晶性ガラス（実施例１，４，５及び７）については８５０℃〜１０５０℃の結晶化温度（Ｔｃ）まで、無Ｂ２Ｏ３含有結晶性ガラス（実施例２，３，６及び８）については１０００℃〜１２５０d０のＴｃまでの、５℃/分での加熱、及び
結晶化温度（Ｔｃ）に４時間の保持、及び
室温までの冷却、
を含めた。
【００８８】
実施例１，４，５及び７の結晶性ガラスのいくつかの平塊に核形成（５℃/分で７８０℃まで加熱及び７８０℃に２時間保持）及び結晶化（７８０℃から５℃/分で９７５℃まで加熱及び９７５℃に２時間保持）の熱処理を加えて、ガラス−セラミックを得た。また、実施例２，３，６及び８の結晶性ガラスのいくつかの平塊にも核形成（５℃/分で７８０℃まで加熱及び７８０℃に２時間保持）及び結晶化（７８０℃から５℃/分で１０５０℃まで加熱及び１０５０℃に２時間保持）の熱処理を加えて、ガラス−セラミックを得た。
【００８９】
上述した熱処理にしたがって熱処理した、表Ｉに挙げた結晶性ガラスの平塊は不透明であった。また、Ｘ線回折（ＸＲＤ）で決定すると、得られたガラス−セラミックは、主結晶相としてβスポジュメンを含み、ルチルだけまたはβ石英固溶体及び/またはスピネルとルチルの様々な組合せを含む１つ以上の少結晶相を含む、結晶相構成を示した。
【００９０】
実施例Ａ：
表Ｉの実施例１の結晶性ガラスの平塊に核形成（５℃/分で７８０℃まで加熱及び７８０℃に２時間保持）及び結晶化（７８０℃から５℃/分で９７５℃まで加熱及び９７５℃に２時間保持）の熱処理を加えて、ガラス−セラミックを得た。０.８ｍｍの厚さを有する、測定用５０ｍｍ×５０ｍｍ正方ガラス−セラミックサンプルを作製して、表面を光学研磨した。サンプル背後に黒色背景及び白色背景を用いて研磨サンプルの分光反射率を測定することで、サンプルの不透明度を決定した。サンプルの不透明度は２つの背景において測定されたサンプル反射率の比であり、１００％不透明では比の値が１になる。図１はこのサンプルによって示される不透明度を示し、図からわかるように、不透明度の値は、２５０〜７５０ｎｍの波長範囲にわたって、９０％より大きい。
【００９１】
実施例Ｂ〜Ｄ：
表Ｉの実施例１の結晶性ガラスの３つの平塊に異なる結晶化条件の下で熱処理を加えてガラス−セラミックを得た。平塊のそれぞれには上で実施例１について説明した態様と同じ態様で核形成（５℃/分で７８０℃まで加熱及び７８０℃に２時間保持）を行ったが、表IIに開示される異なる温度で４時間の結晶化（７８０℃から５℃/分でＴｃ[℃]まで加熱及びＴｃ[℃]に４時間保持）をそれぞれに行った。ＸＲＤ分析で決定すると、得られたガラス−セラミックは主結晶相としてのβスポジュメン固溶体、及びルチルを含む少結晶相を含む、結晶相構成を示した。それぞれのサンプルについての結晶相及び残余ガラスの、重量％の、量は、ジェイ・Ｃ・テイラー(J. C. Taylor)著，「リートベルトが容易にした：方法の理解及び相定量化の成功への実用的手引き(Rietveld Made Easy: A Practical Guide to the Understanding of the Method and Successful Quantifications)」，（豪国キャンベラ(Canberra)），Sietronics Pty Ltd.，２００４年、２００３年及び２００１年 (ISBN 0 9750798 0 8)，及び、アール・エイ・ヤング(R. A. Young)著，「リートベルト法(The Rietveld Method)」，（英国オクスフォード(Oxford)），University Press，１９９３年 (ISBN 0 19855577 6)に説明されている方法のような、当業者には既知のリートベルト解析法を用いて決定し、表IIにまとめてある。これらの技術文献は本明細書に参照として含められる。
【００９２】
【表２】
2018150230.tif 000006
【００９３】
図２〜４は、上記のように作成されたガラス−セラミックのそれぞれの結晶相構成を示す、倍率×１００００でとられた、走査型電子顕微鏡（ＳＥＭ）後方散乱電子像（ＢＥＩ）写真である。顕微鏡写真のそれぞれを調べることで、中間グレイの比較的大きい結晶によって明示されるように主結晶相としてβスポジュメンを含み、明るい針状の比較的小さい結晶によって明示されるように少結晶相としてルチル結晶相を含む、結晶相構成が明らかになる。０.０５μｍより大きい寸法を明らかに示す、これらの針状ルチル結晶は、上述したように、実施例ガラス−セラミックに不透明度及び白色度レベルを与える。さらに、示される結晶相の中で顕微鏡写真の暗い領域は残余ガラスであり、βスポジュメン結晶層上のこぶのような構造はガーナイトスピネル結晶であることに注意すべきである。
【００９４】
実施例Ｅ〜Ｋ：
表Ｉの実施例１の結晶性ガラスの６つの平塊に異なる結晶化条件の下で熱処理を加えて、ガラス−セラミックを得た。平塊のそれぞれには上で実施例１について説明した態様と同じ態様で核形成（５℃/分で７８０℃まで加熱及び７８０℃に２時間保持）を行ったが、表IIIに開示される異なる温度で４時間の結晶化（７８０℃から５℃/分でＴｃ[℃]まで加熱及びＴｃ[℃]に４時間保持）をそれぞれに行った。得られたガラス−セラミックの厚さが０.８ｍｍで直径が１インチ（２５.４ｍｍ）の円板を作製し、表面を光学研磨した。ＸＲＤ分析で決定すると、得られたガラス−セラミックは主結晶相としてのβスポジュメン固溶体並びにルチル及びガーナイトを含む少結晶相を含む結晶相構成を示した。それぞれのサンプルについての残余ガラスの量（重量％）を、また結晶相の量（重量％）及び寸法（μｍ）も、当業者には既知のリートベルト解析を用いて同様に決定し、表IIIにまとめてある。
【００９５】
【表３】
2018150230.tif 000007
【００９６】
実施例Ｅ〜Ｋのそれぞれについて、分光光度計を用いた正反射を含む反射率測定値から、ＧＲＡＭＳソフトウエアを用いて解析して、色（Ｌ＊ａ＊ｂ＊色座標）を決定した。表IVに、これらのβスポジュメンガラス−セラミックが示した、ＣＩＥ光源Ｆ０２に対して表されるＣＩＥＬＡＢ色空間座標Ｌ＊，ａ＊及びｂ＊を報告する。
【００９７】
【表４】
2018150230.tif 000008
【００９８】
実施例Ｌ〜Ｎ：
表Ｉの実施例１の結晶性ガラスの３つの平塊に結晶化条件を用いて熱処理を加えて、ガラス−セラミックを得た。平塊のそれぞれには上で実施例１について説明した態様と同じ態様で核形成（５℃/分で７８０℃まで加熱及び７８０℃に２時間保持）を行ったが、９５０℃で４時間の結晶化（７８０℃から５℃/分で９５０℃まで加熱及び９５０℃に４時間保持）を全てに対して行った。０.８ｍｍの厚さを有する、測定用５０ｍｍ×５０ｍｍ正方ガラス−セラミックサンプル群を作製して、表面を光学研磨した。次いでこれらの群からのサンプルを以下の条件：
・８０重量％ＫＮＯ３／２０重量％ＮａＮＯ３，４３０℃の温度で２時間；
・６０重量％ＫＮＯ３／４０重量％ＮａＮＯ３，４３０℃の温度で４時間半；及び
・０重量％ＫＮＯ３／１００重量％ＮａＮＯ３，４３０℃の温度で２時間；
の下にある３つの別々の（２つは混合、１つは純）溶融塩ＩＸ浴に入れた。これらの時間及び温度は、３００ＭＰａを上回る圧縮応力（σｓ）を表面に（あるいは、圧縮応力（σｓ）を示す表面層を表面に）生じさせるに十分なＬｉ＋のＮａ＋とのイオン交換を可能にするに十分であった。図５は、ＩＸガラスセラミックのそれぞれについてそれぞれのＮａ２Ｏ及びＫ２Ｏを（重量％で）深さの関数として示す、電子線マイクロプローブ分析を示す。
【００９９】
実施例Ｏ〜Ｐ：
表Ｉの実施例１の結晶性ガラスの別の２つの平塊に結晶化条件を用いて熱処理を加えて、ガラス−セラミックを得た。平塊のそれぞれには上で実施例１について説明した態様と同じ態様で核形成（５℃/分で７８０℃まで加熱及び７８０℃に２時間保持）を行ったが、９５０℃で４時間の結晶化（７８０℃から５℃/分で９５０℃まで加熱及び９５０℃に４時間保持）を全てに対して行った。０.８ｍｍの厚さを有する、測定用５０ｍｍ×５０ｍｍ正方ガラス−セラミックサンプル群を作製して、表面を光学研磨した。次いでこれらの群からのサンプルを、２つ（１つは対照／標準、１つは２ステップ処理を含む）の別々の溶融塩ＩＸ浴処理：
・１００重量％ＮａＮＯ３，４３０℃の温度で２時間；
・８０重量％Ｌｉ２ＳＯ４／２０重量％Ｋ２ＳＯ４，４３０℃の温度で８時間、続いて、１００重量％ＮａＮＯ３，４３０℃の温度で２時間；
にかけた。同じくこれらの時間及び温度も、３００ＭＰａを上回る圧縮応力（σｓ）を表面に（あるいは、圧縮応力（σｓ）を示す表面層を表面に）生じさせるに十分なＬｉ＋のＮａ＋とのイオン交換を可能にするに十分であった。２ステップＩＸ処理により、（より高い圧縮応力（σｓ）をともなうにちがいない）表面におけるＮａの増加及び、これも高められた強度を付与すると考えられる、埋め込まれたカリウムピークが得られた。図６は、ＩＸガラスセラミックのそれぞれについてそれぞれのＮａ２Ｏ及びＫ２Ｏを（重量％で）深さの関数として示す、電子線マイクロプローブ分析を示す。
【０１００】
実施例Ｑ〜Ｒ：
上の表Ｉの実施例１の組成の２つの結晶性ガラス及び対応するガラスセラミックを、同じ融解、清澄化及び核形成温度を用い、ただし異なる結晶化条件で、作製した。サンプルのそれぞれは、実施例１について説明した態様と同じ態様（５℃/分で７８０℃まで加熱及び７８０℃に２時間保持）で核形成したが、それぞれは９５０℃，２時間で結晶化させた。０.８ｍｍの厚さを有する、測定用５０ｍｍ×５０ｍｍ正方ガラス−セラミックサンプル群を作製し、表面を光学研磨した。群からの１つのサンプルを標準ＩＸ浴処理（１００重量％ＮａＮＯ３，４３０℃の温度で２時間）にかけ、他は無処理（無ＩＸ）とした。ＩＸサンプル及び無ＩＸサンプルの等二軸曲げ強さを決定した（特に、ＡＳＴＭ Ｃ１４９９にしたがうＲＯＲをそれぞれ５ｐｓｉ（３.４５×１０４Ｐａ）ＳｉＣを用いて行った）。図７は、無ＩＸガラス−セラミック（■）及びＩＸガラス−セラミック（●）についての曲げ強さ（当業者には既知であり、ＡＳＴＭ Ｃ１４９９に説明される、機械的／摩耗リングオンリング法によって特性評価したピーク荷重）のワイブルプロットを示す。図７の結果は、ＩＸガラス−セラミック（●）が、無ＩＸガラス−セラミック（■）のピーク荷重（１０〜２０ｋｇｆ（９.８〜１９.６×１０５Ｐａ・ｍｍ２））よりかなり高いピーク荷重（７５〜１００ｋｇｆ（７.３５〜９.８０×１０６Ｐａ・ｍｍ２））を示すことを明らかにしている。図７の結果は、ＩＸガラス−セラミック（●）がＩＸアルミノケイ酸ガラスと同等のピーク荷重値を示すことも明らかにしている。
【０１０１】
【表５】
2018150230.tif 000009
【０１０２】
実施例Ｓ〜Ｕ：
表Ｉの実施例１の結晶性ガラスの４つの別の平塊に結晶化条件を用いて熱処理を加えてガラス−セラミックを得た。平塊のそれぞれには上で実施例１について説明した態様と同じ態様で核形成（５℃/分で７８０℃まで加熱及び７８０℃に２時間保持）を行ったが、それぞれに、表Ｖに開示される温度で４時間の結晶化（７８０℃から５℃/分でＴｃ[℃]まで加熱及びＴｃ[℃]に４時間保持）を行った。ＡＳＴＭ Ｅ１３０４試験手順に実質的にしたがい、長さ（Ｗ）＝０.５６４インチ（１４.３３ｍｍ）、１/２高さ（Ｈ）＝０.３２４インチ（８.２３ｍｍ）、厚さ（Ｂ）＝０３７４インチ（９.５０ｍｍ）、Ｖ字形先端までの距離より短い長さ（Ｗ−ａ０）＝０.３９８インチ（１０.１１ｍｍ）及びスロット角（ψ）＝５９°の諸元を有する、Ｖ字形ノッチ付ショートバー（ＣＮＳＢ）試料として作製したガラス−セラミックのそれぞれのサンプルを試験した。それぞれの試料の破壊靱性（Ｋ１Ｃ[ＭＰａ・ｍ１/２]）を決定して、表Ｖにまとめてある。図８は破壊靱性（Ｋ１Ｃ[ＭＰａ・ｍ１/２]）を結晶化温度（Ｔｃ[℃]）の関数として示す。
【０１０３】
実施例Ｖ〜Ｗ：
上の表Ｉの実施例１の組成の２つの結晶性ガラス及び対応するガラスセラミックを、同じ融解、清澄化及び核形成温度を用い、ただし異なる結晶化条件で、作製した。サンプルのそれぞれは、実施例１について説明した態様と同じ態様（５℃/分で７８０℃まで加熱及び７８０℃に２時間保持）で核形成したが、それぞれは９５０℃，２時間で結晶化させた。コーニング２３１７ Ｇｏｒｉｌｌａアルカリ−アミノケイ酸ガラス及びガラスセラミックの、測定用３ｍｍφ×１２ｍｍ長円筒サンプルを作成して、表面を光学研磨した。これらの円筒サンプルをＲＦ透明性（誘電正接及び誘電定数）試験にかけた。図９は、コーニング２３１７ Ｇｏｒｉｌｌａアルカリ−アミノケイ酸ガラス（■，◆）及びガラスセラミック（□，◇）について、これらのサンプルの誘電正接（◇，◆）及び誘電定数（□，■）を５００ＭＨｚから３０００ＭＨｚの間の周波数の関数として示す。
【０１０４】
実施例Ｘ〜Ｙ：
表Ｉの実施例１の結晶性ガラスの別の２つの別の平塊に結晶化条件を用いて熱処理を加えて、ガラス−セラミックを得た。平塊のそれぞれには上で実施例１について説明した態様と同じ態様で核形成（５℃/分で７８０℃まで加熱及び７８０℃に２時間保持）を行ったが、９５０℃で４時間の結晶化（７８０℃から５℃/分で９５０℃まで加熱及び９５０℃に４時間保持）を全てに対して行った。０.８ｍｍの厚さを有する、測定用５０ｍｍ×５０ｍｍ正方ガラス−セラミックサンプル群を作製して、表面を光学研磨した。これらの群からのいくつかの試料を標準溶融塩ＩＸ浴処理（１００重量％ＮａＮＯ３，４３０℃の温度で２時間）にかけ、他は無処理（無ＩＸガラス−セラミック）とした。これらの群からの他のサンプルを、また表Ｉの実施例１の結晶性ガラスのいくつかのサンプルも、ビッカース硬度及びヌープ硬度、弾性率（Ｅ）、剪断弾性率（Ｇ）、ポアソン比（ν）、ＣＴＥ、歪点、及びアニール点を含む、表VI及び表VIIに報告される様々な機械的及び物理的な特性測定にかけた。
【０１０５】
【表６】
2018150230.tif 000010
【０１０６】
【表７】
2018150230.tif 000011
【０１０７】
本開示に説明されるガラス−セラミックの別の実施例を表VIIIに与える。表VIIIに挙げた実施例結晶性ガラスは、融解及び清澄化時に１０００ｇの結晶性ガラスが得られるように配合した原材料バッチを用いて、白金るつぼ内で作製した。配合原材料バッチを収めたるつぼのそれぞれを１５７５℃〜１６５０℃に予備加熱した炉に入れ、配合原材料バッチは融解し、清澄化されて、溶融結晶性ガラスになり、次いで溶融結晶性ガラスを流し込成形により結晶性ガラスの平塊にして、６００℃で１時間、アニールした。このようにして、次いで、多くの異なる及び/または同様の、熱処理に、そのような、異なるかまたは同様の温度−時間サイクルにプログラムした静置炉に入れることで、実施例結晶性ガラスの個々の平塊をかける（核形成及び結晶化させる）ことができた。
【０１０８】
【表８】
2018150230.tif 000012
【０１０９】
表VIIIの実施例１〜４を室温と５００℃の間の温度に設定された炉内に挿入し、５℃/分のレートで７８０℃の核形成温度（Ｔｎ）まで加熱し、７８０℃に２時間保持した。次いでサンプルを５℃/分のレートで７８０℃から９７５℃の結晶化温度（Ｔｃ）まで加熱し、結晶化温度（Ｔｃ）に４時間保持してから、室温（約２５℃）まで冷却した。
【０１１０】
表VIIIの実施例５及び６をそれぞれ、５℃/分のレートで５００℃から７８０℃に加熱し、次いで７８０℃に９７分間保持した。７８０℃での保持時間後、サンプルを５℃/分のレートで７８０℃から１０００℃に加熱し、次いで１０００℃に１１０分間保持してから、室温（約２５℃）まで冷却した。
【０１１１】
サンプル１〜６について測定したＣＩＥＬＡＢ色空間座標も表VIIIに挙げてある。実施例１〜４は色へのＡｌ２Ｏ３の効果を示し、Ａｌ２Ｏ３の量の増加にともなってｂ＊が減少している。実施例５及び６はそれぞれ、ＺｒＯ２及びＰ２Ｏ５の添加の効果を示す。
【０１１２】
表VIIIの実施例１及び４の結晶相構成の結晶相及び結晶寸法をＸ線回折（ＸＲＤ）によって測定し、表IXに挙げてある。これらのガラス−セラミックは主結晶相としてβスポジュメン固溶体を含み、少結晶相がルチルを含む、結晶相構成を示した。
【０１１３】
【表９】
2018150230.tif 000013
【０１１４】
本明細書に説明した材料、方法及び物品には様々な改変及び変形がなされ得る。本明細書の考察及び本明細書に開示した材料、方法及び物品の実施から、本明細書に説明した材料、方法及び物品の他の態様が明らかであろう。本明細書及び実施例は例示と見なされるべきである。
【符号の説明】
【０１１５】
１００    サンプル
１１０    サンプル表面
１２０    層深さ（ＤＯＬ）
１３０    サンプル中心領域
【図１】
2018150230.tif 000018
【図２】
2018150230.tif 000019
【図３】
2018150230.tif 000020
【図４】
2018150230.tif 000021
【図５】
2018150230.tif 000022
【図６】
2018150230.tif 000023
【図７】
2018150230.tif 000024
【図８】
2018150230.tif 000025
【図９】
2018150230.tif 000026
【図１０】
2018150230.tif 000027
【図１１】
2018150230.tif 000028
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
ガラス−セラミックにおいて、
ａ．モル％で、
i．６７〜７４％のＳｉＯ２，
ii．１１〜１５％のＡｌ２Ｏ３，
iii．５．５〜９％のＬｉ２Ｏ，
iv．０．５〜２％のＺｎＯ，
v．２〜４．５％のＭｇＯ，
vi．３〜４．５％のＴｉＯ２，
vii．０〜２．２％のＢ２Ｏ３，
viii．０〜１％のＮａ２Ｏ，
ix．０〜１％のＫ２Ｏ，
x．０〜１％のＺｒＯ２，
xi．０〜４％のＰ２Ｏ５，
xii．０〜０.１％のＦｅ２Ｏ３，
xiii．０〜１．５％のＭｎＯｘ，及び
xiv．０.０８〜０.１６％のＳｎＯ２，
を含む組成、
ｂ．０.７から１.５の間の比：
【数１】
2018150230.tif 000029
ｃ．０.０４より大きい比：
【数２】
2018150230.tif 000030
ｄ．（ｉ）前記ガラス−セラミックの結晶相の少なくとも７０重量％を占め、（ｉｉ）１：１:４.５〜１：１：８の範囲の間の１つ以上のＬｉ２Ｏ：Ａｌ２Ｏ３：ＳｉＯ２比を有する、１つ以上のβスポジュメン固溶体，
ｅ．少なくとも１つの、
i．前記ガラスセラミックの結晶相の２.５〜８重量％を占める，
ii．≧２０ｎｍの長さを示す針状モルフォロジーを有する，及び
iii．ルチルを含む，
Ｔｉ含有結晶相，及び
ｆ．４００〜７００ｎｍの波長範囲にわたり≧８５％の、０.８ｍｍの厚さに対する不透明度、
を有することを特徴とするガラス−セラミック。
【請求項２】
（ｉ）前記ガラスセラミックの結晶相の１０重量％まで、及び、（ｉｉ）スピネル構造、を含む１つ以上の結晶相をさらに含むことを特徴とする請求項１に記載のガラス−セラミック。
【請求項３】
前記ガラス−セラミックがイオン交換されており、該イオン交換されたガラス−セラミックの物品が、その総厚の≧２％の圧縮層の層深さ（ＤＯＬ）及び前記物品の表面の少なくとも一部に少なくとも３００ＭＰａの圧縮応力（σｓ）を有することを特徴とする請求項１または２に記載のガラス−セラミック。
【請求項４】
前記イオン交換されたガラスセラミックが、
ａ．０.８ＭＰａ・ｍ１/２より大きい破壊靱性、または
ｂ．４００００ｐｓｉ（２.７６×１０８Ｐａ）より大きいＭＯＲ、または
ｃ．１５ＭＨｚ〜３.０ＧＨｚの間の周波数にわたり２５℃において決定された、１０より小さい誘電定数、または
ｄ．１５ＭＨｚ〜３.０ＧＨｚの間の周波数にわたり２５℃において決定された、０.０２より小さい誘電正接、または
ｅ．総厚が２ｍｍの前記物品の表面の少なくとも一部において、≧４０μｍの層深さ（ＤＯＬ）、または
ｆ．総厚が２ｍｍの前記物品の表面の少なくとも一部において、少なくとも５００ＭＰａの圧縮応力（σｓ）、または
ｇ．上記ａ〜ｆの内の２つ以上のいずれかの組合せ、
の内の１つ以上を示すことを特徴とする請求項３に記載のガラス−セラミック。
【請求項５】
前記少なくとも１つのＴｉ含有結晶相が、アナターゼ、チタン酸マグネシウム、チタン酸アルミニウムの内のいずれかをさらに含むことを特徴とする請求項１または２に記載のガラス−セラミック。
【請求項６】
さらに、コーディエライトを含むことを特徴とする請求項１または２に記載のガラス−セラミック。
【請求項７】
アナターゼ、チタン酸マグネシウム及びチタン酸アルミニウムの内の１つ以上をさらに含むことを特徴とする請求項１または２に記載のガラス−セラミック。
【請求項８】
前記ガラス−セラミックが、分光光度計を用いる正反射を含む反射率スペクトル測定から決定される、１０°の観測角及びＣＩＥ光源Ｆ０２に対する、
ａ．−３と＋３の間のＣＩＥ ａ＊，
ｂ．−６と＋６の間のＣＩＥ ｂ＊，及び
ｃ．８８と９７の間のＣＩＥ Ｌ＊，
を含むＣＩＥＬＡＢ色空間座標で表される色を有することを特徴とする請求項１または２に記載のガラス−セラミック。
【請求項９】
前記１つ以上のβスポジュメン固溶体が１：１：４.５〜１：１：７の間の１つ以上のＬｉ２Ｏ：Ａｌ２Ｏ３：ＳｉＯ２比を有することを特徴とする請求項１または２に記載のガラス−セラミック。
【請求項１０】
前記少なくとも１つのＴｉ含有結晶相が、５０ｎｍ以上の長さを示す針状モルフォロジーを有することを特徴とする請求項１または２に記載のガラス−セラミック。
【請求項１１】
主結晶相としてβスポジュメンを有するガラス−セラミックを作製する方法において、前記方法が、
ａ．結晶性ガラスを１〜１０℃/分のレートで７００℃〜８１０℃の間の核形成温度（Ｔｎ）まで加熱する工程、
ｂ．１５分間〜１２０分間、前記結晶性ガラスを前記核形成温度（Ｔｎ）に維持して、核形成された結晶性ガラスをつくる工程、
ｃ．前記核形成された結晶性ガラスを１〜１０℃/分のレートで８５０℃〜１２５０℃の間の結晶化温度（Ｔｃ）まで加熱する工程、
ｄ．１５分間〜２４０分間、前記核形成された結晶性ガラスを前記結晶化温度（Ｔｃ）に維持して、主結晶相として１つ以上のβスポジュメン固溶体を有するガラス−セラミックを作製する工程、及び
ｅ．ほぼ室温まで前記ガラス−セラミックを冷却する工程、
を含み、
i．前記結晶性ガラスが、モル％で、
(１.)    ６７〜７４％のＳｉＯ２，
(２.)    １１〜１５％のＡｌ２Ｏ３，
(３.)    ５．５〜９％のＬｉ２Ｏ，
(４.)    ０．５〜２％のＺｎＯ，
(５.)    ２〜４．５％のＭｇＯ，
(６.)    ３〜４．５％のＴｉＯ２，
(７.)    ０〜２．２％のＢ２Ｏ３，
(８.)    ０〜１％のＮａ２Ｏ，
(９.)    ０〜１％のＫ２Ｏ，
(１０.)  ０〜１％のＺｒＯ２，
(１１.)  ０〜４％のＰ２Ｏ５，
(１２.)  ０〜０.１％のＦｅ２Ｏ３，
(１３.)  ０〜１．５％のＭｎＯｘ，及び
(１４.)  ０.０８〜０.１６％のＳｎＯ２，
を含み、
(１５.)  ０.７から１.５の間の比：
【数３】
2018150230.tif 000031
及び
(１６.)  ０.０４より大きい比：
【数４】
2018150230.tif 000032
を有し、
ii．前記結晶性ガラスが、
（１７．）前記ガラス−セラミックの結晶相の少なくとも７０重量％を占め、１：１:４.５〜１：１：８の範囲の間の１つ以上のＬｉ２Ｏ：Ａｌ２Ｏ３：ＳｉＯ２比を有する、βスポジュメン固溶体、
(１８.)前記ガラス−セラミックの結晶相の２.５〜８重量％を占め、２０ｎｍ以上の長さを示す針状モルフォロジーを有し、ルチルを含む、Ｔｉ含有結晶相、
(１９.)４００〜７００ｎｍの波長範囲にわたり≧８５％の、０.８ｍｍ厚に対する不透明度、及び
(２０.)状況に応じて、
(ａ.)前記ガラス−セラミックの結晶相の１〜１０重量％を占め、
(ｂ.)スピネル構造を含む、
１つ以上の結晶相、
を含む、
ことを特徴とする方法。
【請求項１２】
請求項１または２に記載の前記ガラス−セラミックに結晶化してなる結晶性ガラスであって、原材料の混合物からの溶融ガラス組成物であることを特徴とする結晶性ガラス。